(57)【要約】【課題】有機材料組成物の加工安定性の向上および変色の抑制を両立すること。【解決手段】  式（Ｉ）で示される化合物と、式（Ｉ）で示される化合物とは異なる他のリン系酸化防止剤と、式（ＩＩＩ）で示される化合物とを含み、式（Ｉ）で示される化合物および他のリン系酸化防止剤の合計量と、式（ＩＩＩ）で示される化合物の量との重量比（式（Ｉ）で示される化合物および他のリン系酸化防止剤の合計量：式（ＩＩＩ）で示される化合物の量）が１：０．０５〜１：０．２である安定剤組成物（式中の基の定義は明細書に記載した通りである）。2019026736.tif 000025【選択図】なし【特許請求の範囲】
【請求項１】
式（Ｉ）：
【化１】
2019026736.tif 000015
［式（Ｉ）中、Ｒ１、Ｒ２、Ｒ４およびＲ５は、それぞれ独立に、水素原子、Ｃ１−８アルキル基、Ｃ５−８シクロアルキル基、Ｃ６−１２アルキルシクロアルキル基、Ｃ７−１２アラルキル基またはＣ６−１４アリール基を表し、
Ｒ３は、水素原子またはＣ１−８アルキル基を表し、
Ｘは、単結合、硫黄原子または−ＣＨＲ６−（前記式中、Ｒ６は、水素原子、Ｃ１−８アルキル基またはＣ５−８シクロアルキル基を表す。）で示される２価の基を表し、
Ａは、Ｃ２−８アルキレン基または＊−ＣＯＲ７−基（前記式中、Ｒ７は、単結合またはＣ１−８アルキレン基を表し、＊は、酸素原子側に結合していることを表す。）で示される２価の基を表し、並びに
ＹおよびＺのいずれか一方は、ヒドロキシ基、Ｃ１−８アルコキシ基またはＣ７−１２アラルキルオキシ基を表し、もう一方が水素原子またはＣ１−８アルキル基を表す。］
で示される化合物と、
式（Ｉ）で示される化合物とは異なる他のリン系酸化防止剤と、
式（ＩＩＩ）：
【化２】
2019026736.tif 000016
［式（ＩＩＩ）中、Ｒ３１およびＲ３２は、それぞれ独立に、水素原子またはメチル基を表し、並びに
Ｒ３３は、Ｃ１−２０アルキル基またはＣ２−２０アルケニル基を表す。］
で示される化合物とを含み、
式（Ｉ）で示される化合物および他のリン系酸化防止剤の合計量と、式（ＩＩＩ）で示される化合物の量との重量比（式（Ｉ）で示される化合物および他のリン系酸化防止剤の合計量：式（ＩＩＩ）で示される化合物の量）が１：０．０５〜１：０．２である安定剤組成物。
【請求項２】
他のリン系酸化防止剤が、式（ＩＩ−１）：
【化３】
2019026736.tif 000017
［式（ＩＩ−１）中、Ｒ８〜Ｒ１０は、それぞれ独立に、Ｃ１−１０アルキル基を表すか、またはＣ１−１０アルキル基、Ｃ５−８シクロアルキル基、Ｃ６−１２アルキルシクロアルキル基、Ｃ７−１２アラルキル基およびフェニル基からなる群から選ばれる少なくとも一つの置換基を有していてもよいフェニル基を表す。］
で示される化合物、
式（ＩＩ−２）：
【化４】
2019026736.tif 000018
［式（ＩＩ−２）中、２個のＲ１１は、それぞれ独立に、水素原子、Ｃ１−１０アルキル基、Ｃ５−８シクロアルキル基、Ｃ６−１２アルキルシクロアルキル基、Ｃ７−１２アラルキル基またはフェニル基を表し、および
２個のＲ１２は、それぞれ独立に、水素原子、Ｃ１−１０アルキル基、Ｃ５−８シクロアルキル基、Ｃ６−１２アルキルシクロアルキル基、Ｃ７−１２アラルキル基またはフェニル基を表す。］
で示される化合物、
式（ＩＩ−３）：
【化５】
2019026736.tif 000019
［式（ＩＩ−３）中、Ｒ１３およびＲ１４は、それぞれ独立に、Ｃ１−２０アルキル基を表すか、またはフェニル基を有していてもよいＣ１−１０アルキル基、Ｃ５−８シクロアルキル基、Ｃ６−１２アルキルシクロアルキル基、Ｃ７−１２アラルキル基およびフェニル基からなる群から選ばれる少なくとも一つの置換基を有していてもよいフェニル基を表す。］
で示される化合物、
式（ＩＩ−４）：
【化６】
2019026736.tif 000020
［式（ＩＩ−４）中、Ｒ１５は、Ｃ１−２０アルキル基を表すか、またはフェニル基を有していてもよいＣ１−１０アルキル基、Ｃ５−８シクロアルキル基、Ｃ６−１２アルキルシクロアルキル基、Ｃ７−１２アラルキル基およびフェニル基からなる群から選ばれる少なくとも一つの置換基を有していてもよいフェニル基を表し、並びに
Ｒ１６およびＲ１７は、それぞれ独立に、Ｃ１−１０アルキル基を表す。］
で示される化合物、
式（ＩＩ−５）：
【化７】
2019026736.tif 000021
［式（ＩＩ−５）中、３個のＲ１８は、それぞれ独立に、水素原子、Ｃ１−１０アルキル基、Ｃ５−８シクロアルキル基、Ｃ６−１２アルキルシクロアルキル基、Ｃ７−１２アラルキル基またはフェニル基を表し、
３個のＲ１９は、それぞれ独立に、水素原子、Ｃ１−１０アルキル基、Ｃ５−８シクロアルキル基、Ｃ６−１２アルキルシクロアルキル基、Ｃ７−１２アラルキル基またはフェニル基を表し、
３個のＲ２０は、それぞれ独立に、水素原子、Ｃ１−１０アルキル基、Ｃ５−８シクロアルキル基、Ｃ６−１２アルキルシクロアルキル基、Ｃ７−１２アラルキル基またはフェニル基を表し、
３個のＲ２１は、それぞれ独立に、水素原子、Ｃ１−１０アルキル基、Ｃ５−８シクロアルキル基、Ｃ６−１２アルキルシクロアルキル基、Ｃ７−１２アラルキル基またはフェニル基を表し、
３個のＬ１は、それぞれ独立に、単結合、硫黄原子または−Ｃ（Ｒ２２）（Ｒ２３）−（前記式中、Ｒ２２およびＲ２３は、これらの炭素数合計が７以下であることを条件として、それぞれ独立に、水素原子またはＣ１−７アルキル基を表す。）で示される２価の基を表し、および
３個のＬ２は、それぞれ独立に、Ｃ２−８アルキレン基を表す。］
で示される化合物、および
式（ＩＩ−６）：
【化８】
2019026736.tif 000022
［式（ＩＩ−６）中、Ｒ２４〜Ｒ２７は、それぞれ独立に、水素原子、Ｃ１−１０アルキル基、Ｃ５−８シクロアルキル基、Ｃ６−１２アルキルシクロアルキル基、Ｃ７−１２アラルキル基またはフェニル基を表し、
Ｒ２８は、ハロゲン原子またはＣ１−１０アルコキシ基を表すか、或いはＣ１−１０アルキル基、Ｃ５−８シクロアルキル基、Ｃ６−１２アルキルシクロアルキル基およびＣ７−１２アラルキル基からなる群から選ばれる少なくとも一つの置換基を有していてもよいフェニルオキシ基を表し、並びに
Ｌ３は、単結合、硫黄原子または−Ｃ（Ｒ２９）（Ｒ３０）−（前記式中、Ｒ２９およびＲ３０は、これらの炭素数合計が７以下であることを条件として、それぞれ独立に、水素原子またはＣ１−７アルキル基を表す。｝で示される２価の基を表す。］
で示される化合物からなる群から選ばれる少なくとも一つである請求項１に記載の安定剤組成物。
【請求項３】
他のリン系酸化防止剤が、式（ＩＩ−１）で示される化合物である請求項２に記載の安定剤組成物。
【請求項４】
式（ＩＩＩ）で示される化合物が、α−トコフェロールである請求項１〜３のいずれか一項に記載の安定剤組成物。
【請求項５】
他のリン系酸化防止剤の量が、重量割合で、式（Ｉ）で示される化合物の量以上である請求項１〜４のいずれか一項に記載の安定剤組成物。
【請求項６】
造粒物の形状である請求項１〜５のいずれか一項に記載の安定剤組成物。
【請求項７】
有機材料と、請求項１〜６のいずれか一項に記載の安定剤組成物とを含む有機材料組成物。
【請求項８】
有機材料と、
式（Ｉ）：
【化９】
2019026736.tif 000023
［式（Ｉ）中、Ｒ１、Ｒ２、Ｒ４およびＲ５は、それぞれ独立に、水素原子、Ｃ１−８アルキル基、Ｃ５−８シクロアルキル基、Ｃ６−１２アルキルシクロアルキル基、Ｃ７−１２アラルキル基またはＣ６−１４アリール基を表し、
Ｒ３は、水素原子またはＣ１−８アルキル基を表し、
Ｘは、単結合、硫黄原子または−ＣＨＲ６−（前記式中、Ｒ６は、水素原子、Ｃ１−８アルキル基またはＣ５−８シクロアルキル基を表す。）で示される２価の基を表し、
Ａは、Ｃ２−８アルキレン基または＊−ＣＯＲ７−基（前記式中、Ｒ７は、単結合またはＣ１−８アルキレン基を表し、＊は、酸素原子側に結合していることを表す。）で示される２価の基を表し、並びに
ＹおよびＺのいずれか一方は、ヒドロキシ基、Ｃ１−８アルコキシ基またはＣ７−１２アラルキルオキシ基を表し、もう一方が水素原子またはＣ１−８アルキル基を表す。］
で示される化合物と、
式（Ｉ）で示される化合物とは異なる他のリン系酸化防止剤と、
式（ＩＩＩ）：
【化１０】
2019026736.tif 000024
［式（ＩＩ）中、Ｒ３１およびＲ３２は、それぞれ独立に、水素原子またはメチル基を表し、並びに
Ｒ３３は、Ｃ１−２０アルキル基またはＣ２−２０アルケニル基を表す。］
で示される化合物とを含み、
式（Ｉ）で示される化合物および他のリン系酸化防止剤の合計量と、式（ＩＩＩ）で示される化合物の量との重量比（式（Ｉ）で示される化合物および他のリン系酸化防止剤の合計量：式（ＩＩＩ）で示される化合物の量）が１：０．０５〜１：０．２である有機材料組成物。
【請求項９】
式（ＩＩＩ）で示される化合物の量が、有機材料１００重量部に対して、０．００５〜０．０２重量部である請求項７または８に記載の有機材料組成物。
【請求項１０】
有機材料が、熱可塑性樹脂である請求項７〜９のいずれか一項に記載の有機材料組成物。
【請求項１１】
熱可塑性樹脂が、ポリオレフィンまたはエンジニアリング樹脂である請求項１０に記載の有機材料組成物。
【発明の詳細な説明】
【技術分野】
【０００１】
本発明は、安定剤組成物および有機材料組成物に関する。
【背景技術】
【０００２】
熱可塑性樹脂等の有機材料は、製品への加工時および加工後の使用時に熱や酸素などの作用により劣化する。そのため、加工時の安定性（加工安定性）および使用時の安定性を向上させるために、しばしば、有機材料には安定剤が添加される。そのような安定剤としては、例えば、特許文献１に記載の亜リン酸エステル類などが知られている。
【先行技術文献】
【特許文献】
【０００３】
【特許文献１】特開平１０−２７３４９４号公報
【発明の概要】
【発明が解決しようとする課題】
【０００４】
安定剤を使用すると、有機材料組成物の加工安定性が向上するが、有機材料組成物が変色するという問題がある。本発明はこのような事情に着目してなされたものであって、その目的は、有機材料組成物の加工安定性の向上および変色の抑制を両立することにある。
【課題を解決するための手段】
【０００５】
上記目的を達成し得る本発明は、以下の通りである。
［１］  式（Ｉ）：
【０００６】
【化１】
2019026736.tif 000002
【０００７】
［式（Ｉ）中、Ｒ１、Ｒ２、Ｒ４およびＲ５は、それぞれ独立に、水素原子、Ｃ１−８アルキル基、Ｃ５−８シクロアルキル基、Ｃ６−１２アルキルシクロアルキル基、Ｃ７−１２アラルキル基またはＣ６−１４アリール基を表し、
Ｒ３は、水素原子またはＣ１−８アルキル基を表し、
Ｘは、単結合、硫黄原子または−ＣＨＲ６−（前記式中、Ｒ６は、水素原子、Ｃ１−８アルキル基またはＣ５−８シクロアルキル基を表す。）で示される２価の基を表し、
Ａは、Ｃ２−８アルキレン基または＊−ＣＯＲ７−基（前記式中、Ｒ７は、単結合またはＣ１−８アルキレン基を表し、＊は、酸素原子側に結合していることを表す。）で示される２価の基を表し、並びに
ＹおよびＺのいずれか一方は、ヒドロキシ基、Ｃ１−８アルコキシ基またはＣ７−１２アラルキルオキシ基を表し、もう一方が水素原子またはＣ１−８アルキル基を表す。］
で示される化合物と、
式（Ｉ）で示される化合物とは異なる他のリン系酸化防止剤と、
式（ＩＩＩ）：
【０００８】
【化２】
2019026736.tif 000003
【０００９】
［式（ＩＩＩ）中、Ｒ３１およびＲ３２は、それぞれ独立に、水素原子またはメチル基を表し、並びに
Ｒ３３は、Ｃ１−２０アルキル基またはＣ２−２０アルケニル基を表す。］
で示される化合物とを含み、
式（Ｉ）で示される化合物および他のリン系酸化防止剤の合計量と、式（ＩＩＩ）で示される化合物の量との重量比（式（Ｉ）で示される化合物および他のリン系酸化防止剤の合計量：式（ＩＩＩ）で示される化合物の量）が１：０．０５〜１：０．２である安定剤組成物。
［２］  他のリン系酸化防止剤が、式（ＩＩ−１）：
【００１０】
【化３】
2019026736.tif 000004
【００１１】
［式（ＩＩ−１）中、Ｒ８〜Ｒ１０は、それぞれ独立に、Ｃ１−１０アルキル基を表すか、またはＣ１−１０アルキル基、Ｃ５−８シクロアルキル基、Ｃ６−１２アルキルシクロアルキル基、Ｃ７−１２アラルキル基およびフェニル基からなる群から選ばれる少なくとも一つの置換基を有していてもよいフェニル基を表す。］
で示される化合物、
式（ＩＩ−２）：
【００１２】
【化４】
2019026736.tif 000005
【００１３】
［式（ＩＩ−２）中、２個のＲ１１は、それぞれ独立に、水素原子、Ｃ１−１０アルキル基、Ｃ５−８シクロアルキル基、Ｃ６−１２アルキルシクロアルキル基、Ｃ７−１２アラルキル基またはフェニル基を表し、および
２個のＲ１２は、それぞれ独立に、水素原子、Ｃ１−１０アルキル基、Ｃ５−８シクロアルキル基、Ｃ６−１２アルキルシクロアルキル基、Ｃ７−１２アラルキル基またはフェニル基を表す。］
で示される化合物、
式（ＩＩ−３）：
【００１４】
【化５】
2019026736.tif 000006
【００１５】
［式（ＩＩ−３）中、Ｒ１３およびＲ１４は、それぞれ独立に、Ｃ１−２０アルキル基を表すか、またはフェニル基を有していてもよいＣ１−１０アルキル基、Ｃ５−８シクロアルキル基、Ｃ６−１２アルキルシクロアルキル基、Ｃ７−１２アラルキル基およびフェニル基からなる群から選ばれる少なくとも一つの置換基を有していてもよいフェニル基を表す。］
で示される化合物、
式（ＩＩ−４）：
【００１６】
【化６】
2019026736.tif 000007
【００１７】
［式（ＩＩ−４）中、Ｒ１５は、Ｃ１−２０アルキル基を表すか、またはフェニル基を有していてもよいＣ１−１０アルキル基、Ｃ５−８シクロアルキル基、Ｃ６−１２アルキルシクロアルキル基、Ｃ７−１２アラルキル基およびフェニル基からなる群から選ばれる少なくとも一つの置換基を有していてもよいフェニル基を表し、並びに
Ｒ１６およびＲ１７は、それぞれ独立に、Ｃ１−１０アルキル基を表す。］
で示される化合物、
式（ＩＩ−５）：
【００１８】
【化７】
2019026736.tif 000008
【００１９】
［式（ＩＩ−５）中、３個のＲ１８は、それぞれ独立に、水素原子、Ｃ１−１０アルキル基、Ｃ５−８シクロアルキル基、Ｃ６−１２アルキルシクロアルキル基、Ｃ７−１２アラルキル基またはフェニル基を表し、
３個のＲ１９は、それぞれ独立に、水素原子、Ｃ１−１０アルキル基、Ｃ５−８シクロアルキル基、Ｃ６−１２アルキルシクロアルキル基、Ｃ７−１２アラルキル基またはフェニル基を表し、
３個のＲ２０は、それぞれ独立に、水素原子、Ｃ１−１０アルキル基、Ｃ５−８シクロアルキル基、Ｃ６−１２アルキルシクロアルキル基、Ｃ７−１２アラルキル基またはフェニル基を表し、
３個のＲ２１は、それぞれ独立に、水素原子、Ｃ１−１０アルキル基、Ｃ５−８シクロアルキル基、Ｃ６−１２アルキルシクロアルキル基、Ｃ７−１２アラルキル基またはフェニル基を表し、
３個のＬ１は、それぞれ独立に、単結合、硫黄原子または−Ｃ（Ｒ２２）（Ｒ２３）−（前記式中、Ｒ２２およびＲ２３は、これらの炭素数合計が７以下であることを条件として、それぞれ独立に、水素原子またはＣ１−７アルキル基を表す。）で示される２価の基を表し、および
３個のＬ２は、それぞれ独立に、Ｃ２−８アルキレン基を表す。］
で示される化合物、および
式（ＩＩ−６）：
【００２０】
【化８】
2019026736.tif 000009
【００２１】
［式（ＩＩ−６）中、Ｒ２４〜Ｒ２７は、それぞれ独立に、水素原子、Ｃ１−１０アルキル基、Ｃ５−８シクロアルキル基、Ｃ６−１２アルキルシクロアルキル基、Ｃ７−１２アラルキル基またはフェニル基を表し、
Ｒ２８は、ハロゲン原子またはＣ１−１０アルコキシ基を表すか、或いはＣ１−１０アルキル基、Ｃ５−８シクロアルキル基、Ｃ６−１２アルキルシクロアルキル基およびＣ７−１２アラルキル基からなる群から選ばれる少なくとも一つの置換基を有していてもよいフェニルオキシ基を表し、並びに
Ｌ３は、単結合、硫黄原子または−Ｃ（Ｒ２９）（Ｒ３０）−（前記式中、Ｒ２９およびＲ３０は、これらの炭素数合計が７以下であることを条件として、それぞれ独立に、水素原子またはＣ１−７アルキル基を表す。｝で示される２価の基を表す。］
で示される化合物からなる群から選ばれる少なくとも一つである前記［１］に記載の安定剤組成物。
［３］  他のリン系酸化防止剤が、式（ＩＩ−１）で示される化合物である前記［２］に記載の安定剤組成物。
［４］  式（ＩＩＩ）で示される化合物が、α−トコフェロールである前記［１］〜［３］のいずれか一つに記載の安定剤組成物。
［５］  他のリン系酸化防止剤の量が、重量割合で、式（Ｉ）で示される化合物の量以上である前記［１］〜［４］のいずれか一つに記載の安定剤組成物。
［６］  造粒物の形状である前記［１］〜［５］のいずれか一つに記載の安定剤組成物。
【００２２】
［７］  有機材料と、前記［１］〜［６］のいずれか一つに記載の安定剤組成物とを含む有機材料組成物。
［８］  有機材料と、
式（Ｉ）：
【００２３】
【化９】
2019026736.tif 000010
【００２４】
［式（Ｉ）中、Ｒ１、Ｒ２、Ｒ４およびＲ５は、それぞれ独立に、水素原子、Ｃ１−８アルキル基、Ｃ５−８シクロアルキル基、Ｃ６−１２アルキルシクロアルキル基、Ｃ７−１２アラルキル基またはＣ６−１４アリール基を表し、
Ｒ３は、水素原子またはＣ１−８アルキル基を表し、
Ｘは、単結合、硫黄原子または−ＣＨＲ６−（前記式中、Ｒ６は、水素原子、Ｃ１−８アルキル基またはＣ５−８シクロアルキル基を表す。）で示される２価の基を表し、
Ａは、Ｃ２−８アルキレン基または＊−ＣＯＲ７−基（前記式中、Ｒ７は、単結合またはＣ１−８アルキレン基を表し、＊は、酸素原子側に結合していることを表す。）で示される２価の基を表し、並びに
ＹおよびＺのいずれか一方は、ヒドロキシ基、Ｃ１−８アルコキシ基またはＣ７−１２アラルキルオキシ基を表し、もう一方が水素原子またはＣ１−８アルキル基を表す。］
で示される化合物と、
式（Ｉ）で示される化合物とは異なる他のリン系酸化防止剤と、
式（ＩＩＩ）：
【００２５】
【化１０】
2019026736.tif 000011
【００２６】
［式（ＩＩ）中、Ｒ３１およびＲ３２は、それぞれ独立に、水素原子またはメチル基を表し、並びに
Ｒ３３は、Ｃ１−２０アルキル基またはＣ２−２０アルケニル基を表す。］
で示される化合物とを含み、
式（Ｉ）で示される化合物および他のリン系酸化防止剤の合計量と、式（ＩＩＩ）で示される化合物の量との重量比（式（Ｉ）で示される化合物および他のリン系酸化防止剤の合計量：式（ＩＩＩ）で示される化合物の量）が１：０．０５〜１：０．２である有機材料組成物。
［９］  式（ＩＩＩ）で示される化合物の量が、有機材料１００重量部に対して、０．００５〜０．０２重量部である前記［７］または［８］に記載の有機材料組成物。
［１０］  有機材料が、熱可塑性樹脂である前記［７］〜［９］のいずれか一つに記載の有機材料組成物。
［１１］  熱可塑性樹脂が、ポリオレフィンまたはエンジニアリング樹脂である前記［１０］に記載の有機材料組成物。
【発明の効果】
【００２７】
本発明の安定剤組成物を用いれば、有機材料組成物の加工安定性の向上および変色の抑制を両立することができる。
【発明を実施するための形態】
【００２８】
＜定義＞
まず、本明細書中で用いられる置換基等の定義について、順に説明する。
「Ｃｘ−ｙ」とは、炭素数がｘ以上ｙ以下（ｘおよびｙは数を表す）を意味する。例えば、「Ｃ６−１２アルキルシクロアルキル基」とは、アルキルシクロアルキル基全体の炭素数（即ち、シクロアルキル基の炭素数およびその置換基としてのアルキル基の炭素数の合計）が６以上１２以下であることを意味する。
【００２９】
ハロゲン原子としては、例えば、フッ素原子、塩素原子、臭素原子、ヨウ素原子が挙げられる。
【００３０】
アルキル基は、直鎖状または分枝鎖状のいずれでもよい。アルキル基としては、例えば、メチル基、エチル基、プロピル基、イソプロピル基、ブチル基、イソブチル基、ｓｅｃ−ブチル基、ｔ−ブチル基、ペンチル基、イソペンチル基、ネオペンチル基、ｔ−ペンチル基、１−エチルプロピル基、ヘキシル基、イソヘキシル基、１，１−ジメチルブチル基、２，２−ジメチルブチル基、３，３−ジメチルブチル基、２−エチルブチル基、ヘプチル基、オクチル基、ノニル基、デシル基、ウンデシル基、ドデシル基、トリデシル基、テトラデシル基、ペンタデシル基、ヘキサデシル基、４，８，１２−トリメチルトリデシル基、ヘプタデシル基、オクタデシル基、ノナデシル基、イコシル基、ヘンイコシル基、ドコシル基、トリコシル基、テトラコシル基、ペンタコシル基、ヘキサコシル基、ヘプタコシル基、オクタコシル基、ノナコシル基、トリアコンチル基が挙げられる。なお、本明細書中、「ｔ−」とは「ｔｅｒｔ−」を意味し、「ｔ−Ｂｕ」とは「ｔｅｒｔ−ブチル」を意味する。「Ｃ１−７アルキル基」の例示としては、上述のアルキル基の例示の中で炭素数が１〜７であるものが挙げられる。「Ｃ１−８アルキル基」等の例示も同様である。
【００３１】
アルケニル基は、直鎖状または分枝鎖状のいずれでもよい。また、アルケニル基中の二重結合は、２個以上でもよい。アルケニル基（特に、Ｃ２−２０アルケニル基）の例示としては、上述のアルキル基の１個以上の単結合が、１個以上の二重結合に変わったものが挙げられる。
【００３２】
アルコキシ基は、直鎖状または分枝鎖状のいずれでもよい。アルコキシ基としては、例えば、メトキシ基、エトキシ基、プロポキシ基、イソプロポキシ基、ブトキシ基、イソブトキシ基、ｓｅｃ−ブトキシ基、ｔ−ブトキシ基、ｔ−ペンチルオキシ基、イソオクチルオキシ基（別名：６−メチルヘプチルオキシ基）、ｔ−オクチルオキシ基（別名：１，１，３，３−テトラメチルブチルオキシ基）、２−エチルヘキシルオキシ基、ノニルオキシ基、デシルオキシ基が挙げられる。「Ｃ１−８アルコキシ基」の例示としては、上述のアルコキシ基の例示の中で炭素数が１〜８であるものが挙げられる。「Ｃ１−１０アルコキシ基」等の例示も同様である。
【００３３】
Ｃ５−８シクロアルキル基としては、例えば、シクロペンチル基、シクロヘキシル基、シクロヘプチル基、シクロオクチル基が挙げられる。
【００３４】
Ｃ６−１２アルキルシクロアルキル基としては、例えば、１−メチルシクロペンチル基、２−メチルシクロペンチル基、１−メチルシクロヘキシル基、２−メチルシクロヘキシル基、１−メチル−４−イソプロピルシクロヘキシル基が挙げられる。
【００３５】
Ｃ７−１２アラルキル基としては、例えば、ベンジル基、α−メチルベンジル基（別名：１−フェニルエチル基）、α，α−ジメチルベンジル基（別名：１−メチル−１−フェニルエチル基またはクミル基）が挙げられる。
【００３６】
Ｃ７−１２アラルキルオキシ基としては、例えば、ベンジルオキシ基、α−メチルベンジルオキシ基、α，α−ジメチルベンジルオキシ基が挙げられる。
【００３７】
Ｃ６−１４アリール基としては、例えば、フェニル基、ナフチル基、フェナントリル基、アントリル基、ビフェニリル基が挙げられる。
【００３８】
アルキレン基は、直鎖状または分枝鎖状のいずれでもよい。アルキレン基としては、例えば、メチレン基、エチレン基、プロピレン基（−ＣＨ（ＣＨ３）ＣＨ２−、−ＣＨ２ＣＨ（ＣＨ３）−）、トリメチレン基、テトラメチレン基、ペンタメチレン基、ヘキサメチレン基、オクタメチレン基、２，２−ジメチル−１，３−プロピレン基が挙げられる。「Ｃ１−８アルキレン基」の例示としては、上述のアルキレン基の例示のなかで炭素数が１〜８であるものが挙げられる。「Ｃ２−８アルキレン基」等の例示も同様である。
【００３９】
＜式（Ｉ）で示される化合物＞
本発明の安定剤組成物および有機材料組成物は、上記式（Ｉ）で示される化合物を含む。なお、以下では「式（Ｉ）で示される化合物」を「化合物（Ｉ）」と略称することがある。他の式で示される化合物も同様に略称することがある。化合物（Ｉ）は、１種のみを使用してもよく、２種以上を併用してもよい。以下、化合物（Ｉ）が有する基について順に説明する。
【００４０】
式（Ｉ）中、Ｒ１、Ｒ２、Ｒ４およびＲ５は、それぞれ独立に、水素原子、Ｃ１−８アルキル基、Ｃ５−８シクロアルキル基、Ｃ６−１２アルキルシクロアルキル基、Ｃ７−１２アラルキル基またはＣ６−１４アリール基を表し、好ましくは水素原子、Ｃ１−８アルキル基、Ｃ５−８シクロアルキル基、Ｃ６−１２アルキルシクロアルキル基、Ｃ７−１２アラルキル基またはフェニル基を表す。
【００４１】
Ｒ１およびＲ４は、それぞれ独立に、より好ましくはＣ１−８アルキル基、Ｃ５−８シクロアルキル基またはＣ６−１２アルキルシクロアルキル基であり、より一層好ましくは３級炭素原子を有するＣ４−８アルキル基、シクロヘキシル基または１−メチルシクロヘキシル基であり、さらに好ましくはｔ−ブチル基、ｔ−ペンチル基またはｔ−オクチル基であり、特に好ましくはｔ−ブチル基である。
【００４２】
Ｒ２は、より好ましくはＣ１−８アルキル基、Ｃ５−８シクロアルキル基またはＣ６−１２アルキルシクロアルキル基であり、より一層好ましくはＣ１−５アルキル基であり、さらに好ましくはメチル基、ｔ−ブチル基またはｔ−ペンチル基であり、特に好ましくはｔ−ブチル基である。
【００４３】
Ｒ５は、より好ましくは水素原子、Ｃ１−８アルキル基またはＣ５−８シクロアルキル基であり、より一層好ましくは水素原子またはＣ１−５アルキル基であり、さらに好ましくは水素原子またはメチル基であり、特に好ましくはメチル基である。
【００４４】
式（Ｉ）中、Ｒ３は、水素原子またはＣ１−８アルキル基を表し、好ましくは水素原子またはＣ１−５アルキル基を表し、より好ましくは水素原子またはメチル基を表し、さらに好ましくは水素原子を表す。
【００４５】
式（Ｉ）中、Ｘは、単結合、硫黄原子または−ＣＨＲ６−（前記式中、Ｒ６は、水素原子、Ｃ１−８アルキル基またはＣ５−８シクロアルキル基を表す。）で示される２価の基を表す。Ｒ６は、好ましくは水素原子またはＣ１−８アルキル基である。Ｘは、好ましくは単結合または−ＣＨＲ６−基（前記式中、Ｒ６は、水素原子またはＣ１−８アルキル基を表す。）であり、より好ましくは単結合である。
【００４６】
式（Ｉ）中、Ａは、Ｃ２−８アルキレン基または＊−ＣＯＲ７−基（前記式中、Ｒ７は、単結合またはＣ１−８アルキレン基を表す。＊は、酸素原子側に結合していることを表す。）で示される２価の基を表す。Ａは、好ましくはＣ２−８アルキレン基、カルボニル基または＊−ＣＯ−（ＣＨ２）２−（前記式中、＊は、酸素原子側に結合していることを表す。）であり、より好ましくはＣ２−８アルキレン基であり、さらに好ましくはトリメチレン基である。
【００４７】
式（Ｉ）中、ＹおよびＺのいずれか一方は、ヒドロキシ基、Ｃ１−８アルコキシ基またはＣ７−１２アラルキルオキシ基を表し、もう一方が水素原子またはＣ１−８アルキル基を表す。ＹおよびＺのいずれか一方がヒドロキシ基であり、もう一方が水素原子であることが好ましく、Ｙがヒドロキシ基であり、Ｚが水素原子であることがより好ましい。
【００４８】
式（Ｉ）中の基の組合せとしては、Ｒ１、Ｒ２およびＲ４が、それぞれ独立に、Ｃ１−８アルキル基、Ｃ５−８シクロアルキル基またはＣ６−１２アルキルシクロアルキル基であり、Ｒ５が、水素原子、Ｃ１−８アルキル基またはＣ５−８シクロアルキル基であり、Ｒ３は、水素原子またはＣ１−５アルキル基であり、Ｘが、単結合または−ＣＨＲ６−基（前記式中、Ｒ６は、水素原子またはＣ１−８アルキル基を表す。）であり、Ａが、Ｃ２−８アルキレン基、カルボニル基または＊−ＣＯ−（ＣＨ２）２−（前記式中、＊は、酸素原子側に結合していることを表す。）であり、ＹおよびＺのいずれか一方がヒドロキシ基であり、もう一方が水素原子である組合せが好ましい。
【００４９】
式（Ｉ）中の基の組合せとしては、Ｒ１およびＲ４が、それぞれ独立に、３級炭素原子を有するＣ４−８アルキル基、シクロヘキシル基または１−メチルシクロヘキシル基であり、Ｒ２が、Ｃ１−５アルキル基であり、Ｒ５が、水素原子またはＣ１−５アルキル基であり、Ｒ３が、水素原子またはメチル基であり、Ｘが単結合であり、ＡがＣ２−８アルキレン基であり、Ｙがヒドロキシ基であり、Ｚが水素原子である組合せがより好ましい。
【００５０】
式（Ｉ）中の基の組合せとしては、Ｒ１およびＲ４が、それぞれ独立に、ｔ−ブチル基、ｔ−ペンチル基またはｔ−オクチル基であり、Ｒ２が、メチル基、ｔ−ブチル基またはｔ−ペンチル基であり、Ｒ５が、水素原子またはメチル基であり、Ｒ３が、水素原子であり、Ｘが単結合であり、Ａがトリメチレン基であり、Ｙがヒドロキシ基であり、Ｚが水素原子である組合せがさらに好ましい。
【００５１】
化合物（Ｉ）としては、例えば、６−［３−（３−ｔ−ブチル−４−ヒドロキシ−５−メチルフェニル）プロポキシ］−２，４，８，１０−テトラ−ｔ−ブチルジベンゾ［ｄ，ｆ］［１，３，２］ジオキサホスフェピン、２，１０−ジメチル−４，８−ジ−ｔ−ブチル−６−［３−（３，５−ジ−ｔ−ブチル−４−ヒドロキシフェニル）プロポキシ］−１２Ｈ−ジベンゾ［ｄ，ｇ］［１，３，２］ジオキサホスホシン、２，４，８，１０−テトラ−ｔ−ブチル−６−［３−（３，５−ジ−ｔ−ブチル−４−ヒドロキシフェニル）プロポキシ］ジベンゾ［ｄ，ｆ］［１，３，２］ジオキサホスフェピン、２，４，８，１０−テトラ−ｔ−ペンチル−６−［３−（３，５−ジ−ｔ−ブチル−４−ヒドロキシフェニル）プロポキシ］−１２−メチル−１２Ｈ−ジベンゾ［ｄ，ｇ］［１，３，２］ジオキサホスホシン、２，１０−ジメチル−４，８−ジ−ｔ−ブチル−６−［３−（３，５−ジ−ｔ−ブチル−４−ヒドロキシフェニル）プロピオニルオキシ］−１２Ｈ−ジベンゾ［ｄ，ｇ］［１，３，２］ジオキサホスホシン、２，４，８，１０−テトラ−ｔ−ペンチル−６−［３−（３，５−ジ−ｔ−ブチル−４−ヒドロキシフェニル）プロピオニルオキシ］−１２−メチル−１２Ｈ−ジベンゾ［ｄ，ｇ］［１，３，２］ジオキサホスホシン、２，４，８，１０−テトラ−ｔ−ブチル−６−［３−（３，５−ジ−ｔ−ブチル−４−ヒドロキシフェニル）プロピオニルオキシ］−ジベンゾ［ｄ，ｆ］［１，３，２］ジオキサホスフェピン、２，１０−ジメチル−４，８−ジ−ｔ−ブチル−６−（３，５−ジ−ｔ−ブチル−４−ヒドロキシベンゾイルオキシ）−１２Ｈ−ジベンゾ［ｄ，ｇ］［１，３，２］ジオキサホスホシン、２，４，８，１０−テトラ−ｔ−ブチル−６−（３，５−ジ−ｔ−ブチル−４−ヒドロキシベンゾイルオキシ）−１２−メチル−１２Ｈ−ジベンゾ［ｄ，ｇ］［１，３，２］ジオキサホスホシン、２，４，８，１０−テトラ−ｔ−ブチル−６−［３−（３−メチル−４−ヒドロキシ−５−ｔ−ブチルフェニル）プロポキシ］ジベンゾ［ｄ，ｆ］［１，３，２］ジオキサホスフェピン、２，１０−ジメチル−４，８−ジ−ｔ−ブチル−６−［３−（３−メチル−４−ヒドロキシ−５−ｔ−ブチルフェニル）プロポキシ］−１２Ｈ−ジベンゾ［ｄ，ｇ］［１，３，２］ジオキサホスホシン、２，４，８，１０−テトラ−ｔ−ブチル−６−［３−（３，５−ジ−ｔ−ブチル−４−ヒドロキシフェニル）プロポキシ］−１２Ｈ−ジベンゾ［ｄ，ｇ］［１，３，２］ジオキサホスホシン、２，１０−ジエチル−４，８−ジ−ｔ−ブチル−６−［３−（３，５−ジ−ｔ−ブチル−４−ヒドロキシフェニル）プロポキシ］−１２Ｈ−ジベンゾ［ｄ，ｇ］［１，３，２］ジオキサホスホシン、２，４，８，１０−テトラ−ｔ−ブチル−６−［２，２−ジメチル−３−（３−ｔ−ブチル−４−ヒドロキシ−５−メチルフェニル）プロポキシ］−ジベンゾ［ｄ，ｆ］［１，３，２］ジオキサホスフェピンが挙げられる。
【００５２】
化合物（Ｉ）の中でも、６−［３−（３−ｔ−ブチル−４−ヒドロキシ−５−メチルフェニル）プロポキシ］−２，４，８，１０−テトラ−ｔ−ブチルジベンゾ［ｄ，ｆ］［１，３，２］ジオキサホスフェピン（以下「化合物（Ｉａ）」と略称することがある。）が好ましい。化合物（Ｉａ）は「SUMILIZER(登録商標) GP」（住友化学社製）として市販されている。
【００５３】
化合物（Ｉ）は、市販品または公知の方法（例えば特開平１０−２７３４９４号公報に記載の方法）に準じて製造したものを使用することができる。
【００５４】
＜他のリン系酸化防止剤＞
本発明の安定剤組成物および有機材料組成物は、化合物（Ｉ）とは異なる他のリン系酸化防止剤を含む。他のリン系酸化防止剤は、１種のみを使用してもよく、２種以上を併用してもよい。
【００５５】
他のリン系酸化防止剤としては、例えば、上述の式（ＩＩ−１）〜式（ＩＩ−６）のいずれかで示される化合物が挙げられる。これら化合物（ＩＩ−１）〜化合物（ＩＩ−６）は、いずれも、１種のみを使用してもよく、２種以上を併用してもよい。以下、化合物（ＩＩ−１）〜化合物（ＩＩ−６）について、順に説明する。
【００５６】
（１）化合物（ＩＩ−１）
式（ＩＩ−１）中のＲ８〜Ｒ１０は、それぞれ独立に、Ｃ１−１０アルキル基を表すか、またはＣ１−１０アルキル基、Ｃ５−８シクロアルキル基、Ｃ６−１２アルキルシクロアルキル基、Ｃ７−１２アラルキル基およびフェニル基からなる群から選ばれる少なくとも一つの置換基を有していてもよいフェニル基を表す。
【００５７】
Ｒ８は、好ましくは、水素原子またはＣ１−１０アルキル基であるか、または１〜３個のＣ１−１０アルキル基を有していてもよいフェニル基であり、より好ましくはＣ４−１０アルキル基であるか、またはメチル基、ｔ−ブチル基、ｔ−ペンチル基およびノニル基からなる群から選ばれる１〜３個の置換基を有するフェニル基であり、さらに好ましくは２，４−ジ−ｔ−ブチルフェニル基である。
【００５８】
Ｒ９およびＲ１０は、それぞれ独立に、好ましくは１〜３個のＣ１−１０アルキル基を有していてもよいフェニル基であり、より好ましくはメチル基、ｔ−ブチル基、ｔ−ペンチル基およびノニル基からなる群から選ばれる１〜３個の置換基を有するフェニル基であり、さらに好ましくは２，４−ジ−ｔ−ブチルフェニル基である。
【００５９】
化合物（ＩＩ−１）としては、例えば、トリス（２，４−ジ−ｔ−ブチルフェニル）ホスファイト（以下「化合物（ＩＩ−１ａ）」と略称することがある）、ビス（２，４−ジ−ｔ−ブチル−６−メチルフェニル）  エチル  ホスファイト（以下「化合物（ＩＩ−１ｂ）」と略称することがある）、トリス（ノニルフェニル）ホスファイト（ＴＮＰＰ）、トリス（４−ｔ−ペンチルフェニル）ホスファイト、ビス（４−ｔ−ペンチルフェニル）−２，４−ジ−ｔ−ペンチルフェニルホスファイトおよびビス（２，４−ジ−ｔ−ペンチルフェニル）−４−ｔ−ペンチルフェニルホスファイトなどが挙げられる。なお、化合物（ＩＩ−１ａ）は「Irgafos(登録商標) 168」（ＢＡＳＦ社製）として、化合物（ＩＩ−１ｂ）「Irgafos(登録商標) 38」（ＢＡＳＦ社製）として市販されている。また、トリス（４−ｔ−ペンチルフェニル）ホスファイト、ビス（４−ｔ−ペンチルフェニル）−２，４−ジ−ｔ−ペンチルフェニルホスファイトおよびビス（２，４−ジ−ｔ−ペンチルフェニル）−４−ｔ−ペンチルフェニルホスファイトを含む混合物は「Weston(登録商標) 705」（Addivant社製）として市販されている。
【００６０】
化合物（ＩＩ−１）は、好ましくはトリス（４−ｔ−ペンチルフェニル）ホスファイト、ビス（４−ｔ−ペンチルフェニル）−２，４−ジ−ｔ−ペンチルフェニルホスファイトおよびビス（２，４−ジ−ｔ−ペンチルフェニル）−４−ｔ−ペンチルフェニルホスファイトを含む混合物、化合物（ＩＩ−１ａ）、化合物（ＩＩ−１ｂ）並びにＴＮＰＰからなる群から選ばれる少なくとも一つであり、より好ましくはトリス（４−ｔ−ペンチルフェニル）ホスファイト、ビス（４−ｔ−ペンチルフェニル）−２，４−ジ−ｔ−ペンチルフェニルホスファイトおよびビス（２，４−ジ−ｔ−ペンチルフェニル）−４−ｔ−ペンチルフェニルホスファイトを含む混合物、化合物（ＩＩ−１ａ）並びに化合物（ＩＩ−１ｂ）からなる群から選ばれる少なくとも一つであり、さらに好ましくは化合物（ＩＩ−１ａ）である。
【００６１】
（２）化合物（ＩＩ−２）
式（ＩＩ−２）中の２個のＲ１１は、それぞれ独立に、水素原子、Ｃ１−１０アルキル基、Ｃ５−８シクロアルキル基、Ｃ６−１２アルキルシクロアルキル基、Ｃ７−１２アラルキル基またはフェニル基を表し、好ましくは水素原子またはＣ１−１０アルキル基を表し、より好ましくは水素原子またはメチル基を表す。また、２個のＲ１１は、同じものであることが好ましい。Ｒ１２の説明および好ましい基は、Ｒ１１と同様である。また、Ｒ１１およびＲ１２は、同じものであることが好ましい。
【００６２】
化合物（ＩＩ−２）としては、例えば、（１，１’−ビフェニル−４，４’−ジイル）ビス［ビス（２，４−ジ−ｔ−ブチルフェノキシ）ホスフィン］（以下「化合物（ＩＩ−２ａ）」と略称することがある）、テトラキス（２，４−ジ−ｔ−ブチル−５−メチルフェニル）−４，４’−ビフェニレンジホスホナイト（以下「化合物（ＩＩ−２ｂ）」と略称することがある）などが挙げられる。化合物（ＩＩ−２ａ）は「Hostanox(登録商標) P-EPQ」（クラリアント社製）として、化合物（ＩＩ−２ｂ）は「Yoshinox(登録商標) GSY-P101」（ＡＰＩ社製）として市販されている。化合物（ＩＩ−２）は、好ましくは化合物（ＩＩ−２ａ）および化合物（ＩＩ−２ｂ）からなる群から選ばれる少なくとも一つである。
【００６３】
（３）化合物（ＩＩ−３）
式（ＩＩ−３）中のＲ１３およびＲ１４は、それぞれ独立に、Ｃ１−２０アルキル基を表すか、またはフェニル基を有していてもよいＣ１−１０アルキル基、Ｃ５−８シクロアルキル基、Ｃ６−１２アルキルシクロアルキル基、Ｃ７−１２アラルキル基およびフェニル基からなる群から選ばれる少なくとも一つの置換基を有していてもよいフェニル基を表す。Ｒ１３およびＲ１４は、同じものであることが好ましい。
【００６４】
Ｒ１３およびＲ１４は、それぞれ独立に、好ましくはＣ１−２０アルキル基を表すか、またはフェニル基を有していてもよいＣ１−１０アルキル基を有するフェニル基であり、より好ましくはオクタデシル基、２，６−ジ−ｔ−ブチル−４−メチルフェニル基、２，４−ジ−ｔ−ブチルフェニル基または２，４−ビス（１−メチル−１−フェニルエチル）フェニル基である。
【００６５】
化合物（ＩＩ−３）としては、例えば、３，９−ビス（２，６−ジ−ｔ−ブチル−４−メチルフェノキシ）−２，４，８，１０−テトラオキサ−３，９−ジホスファスピロ［５．５］ウンデカン（以下「化合物（ＩＩ−３ａ）」と略称することがある）、３，９−ビス（２，４−ジ−ｔ−ブチルフェノキシ）−２，４，８，１０−テトラオキサ−３，９−ジホスファスピロ［５．５］ウンデカン（以下「化合物（ＩＩ−３ｂ）」と略称することがある）、３，９−ビス［２，４−ビス（１−メチル−１−フェニルエチル）フェノキシ］−２，４，８，１０−テトラオキサ−３，９−ジホスファスピロ［５．５］ウンデカン（以下「化合物（ＩＩ−３ｃ）」と略称することがある）、３，９−ビス（オクタデシルオキシ）−２，４，８，１０−テトラオキサ−３，９−ジホスファスピロ［５．５］ウンデカン（以下「化合物（ＩＩ−３ｄ）」と略称することがある）、ジイソデシルペンタエリスリトールジホスファイト、ビス（２，４−ジ−ｔ−ブチルフェニル）ペンタエリスリトールジホスファイト、ビス（２，４−ジ−ｔ−ブチル−６−メチルフェニル）ペンタエリスリトールジホスファイト、ビス（２，４，６−トリ−ｔ−ブチルフェニル）ペンタエリスリトールジホスファイトなどが挙げられる。化合物（ＩＩ−３ａ）は「Adekastb(登録商標) PEP-36」（アデカ社製）として、化合物（ＩＩ−３ｂ）は「Ultranox(登録商標) 626」（ＧＥプラスチック社製）として、化合物（ＩＩ−３ｃ）は「Doverphos S-9228」（ドーヴァーケミカル社製）として、化合物（ＩＩ−３ｄ）は「Adekastb(登録商標) PEP-8」（アデカ社製）として市販されている。化合物（ＩＩ−３）は、好ましくは化合物（ＩＩ−３ａ）、化合物（ＩＩ−３ｂ）、化合物（ＩＩ−３ｃ）および化合物（ＩＩ−３ｄ）からなる群から選ばれる少なくとも一つである。
【００６６】
（４）化合物（ＩＩ−４）
式（ＩＩ−４）中のＲ１５は、Ｃ１−２０アルキル基を表すか、またはフェニル基を有していてもよいＣ１−１０アルキル基、Ｃ５−８シクロアルキル基、Ｃ６−１２アルキルシクロアルキル基、Ｃ７−１２アラルキル基およびフェニル基からなる群から選ばれる少なくとも一つの置換基を有していてもよいフェニル基を表す。
【００６７】
Ｒ１５は、好ましくはＣ１−２０アルキル基であるか、またはフェニル基を有していてもよいＣ１−１０アルキル基を有するフェニル基であり、より好ましくはＣ１−１０アルキル基を有するフェニル基であり、さらに好ましくは２，４，６−トリ−ｔ−ブチルフェニル基である。
【００６８】
式（ＩＩ−４）中のＲ１６およびＲ１７は、それぞれ独立に、Ｃ１−１０アルキル基を表し、好ましくはＣ１−６アルキル基を表す。
【００６９】
化合物（ＩＩ−４）は、好ましくは５−エチル−５−ブチル−２−（２，４，６−トリ−ｔ−ブチルフェノキシ）−１，３，２−ジオキサホスホリナン（以下「化合物（ＩＩ−４ａ）」と略称することがある）である。化合物（ＩＩ−４ａ）は「Ultranox(登録商標) 641」（ＧＥプラスチック社製）として市販されている。
【００７０】
（５）化合物（ＩＩ−５）
式（ＩＩ−５）中の３個のＲ１８は、それぞれ独立に、水素原子、Ｃ１−１０アルキル基、Ｃ５−８シクロアルキル基、Ｃ６−１２アルキルシクロアルキル基、Ｃ７−１２アラルキル基またはフェニル基を表し、好ましくはＣ１−１０アルキル基、より好ましくはｔ−ブチル基を表す。３個のＲ１８は、同じものであることが好ましい。Ｒ１９〜Ｒ２１の説明および好ましい基は、Ｒ１８と同様である。また、Ｒ１８〜Ｒ２１は、同じものであることが好ましい。
【００７１】
Ｒ１８およびＲ１９の位置は、酸素原子が結合しているベンゼン環の炭素原子の位置を１位とした場合、２位および４位であることが好ましい。Ｒ２０およびＲ２１の位置も同様である。
【００７２】
式（ＩＩ−５）中の３個のＬ１は、それぞれ独立に、単結合、硫黄原子または−Ｃ（Ｒ２２）（Ｒ２３）−（前記式中、Ｒ２２およびＲ２３は、これらの炭素数合計が７以下であることを条件として、それぞれ独立に、水素原子またはＣ１−７アルキル基を表す。）で示される２価の基を表す。３個のＬ１は、同じものであることが好ましい。−Ｃ（Ｒ２２）（Ｒ２３）−で示される２価の基としては、例えば、−ＣＨ２−、−ＣＨ（ＣＨ３）−、−ＣＨ（Ｃ２Ｈ５）−、−Ｃ（ＣＨ３）２−、−ＣＨ（ｎ−Ｃ３Ｈ７）−が挙げられる。３個のＬ１は、それぞれ独立に、好ましくは−ＣＨ２−または単結合であり、より好ましくは単結合である。
【００７３】
式（ＩＩ−５）中の３個のＬ２は、それぞれ独立に、Ｃ２−８アルキレン基を表す。３個のＬ２は、同じものであることが好ましい。３個のＬ２は、それぞれ独立に、好ましくは、エチレン基またはトリメチレン基であり、より好ましくはエチレン基である。
【００７４】
化合物（ＩＩ−５）は、好ましくは６，６’，６”−［ニトリロトリス（エチレンオキシ）］トリス（２，４，８，１０−テトラ−ｔ−ブチルジベンゾ［ｄ，ｆ］［１，３，２］ジオキサホスフェピン）（以下「化合物（ＩＩ−５ａ）」と略称することがある）である。化合物（ＩＩ−５ａ）は「Irgafos(登録商標) 12」（ＢＡＳＦ社製）として市販されている。
【００７５】
（６）化合物（ＩＩ−６）
式（ＩＩ−６）中のＲ２４〜Ｒ２７は、それぞれ独立に、水素原子、Ｃ１−１０アルキル基、Ｃ５−８シクロアルキル基、Ｃ６−１２アルキルシクロアルキル基、Ｃ７−１２アラルキル基またはフェニル基を表し、好ましくはＣ１−１０アルキル基を表し、より好ましくはｔ−ブチル基を表す。Ｒ２４〜Ｒ２７は、同じものであることが好ましい。
【００７６】
Ｒ２４およびＲ２５の位置は、酸素原子が結合しているベンゼン環の炭素原子の位置を１位とした場合、２位および４位であることが好ましい。Ｒ２６およびＲ２７の位置も同様である。
【００７７】
式（ＩＩ−６）中のＲ２８は、ハロゲン原子またはＣ１−１０アルコキシ基を表すか、或いはＣ１−１０アルキル基、Ｃ５−８シクロアルキル基、Ｃ６−１２アルキルシクロアルキル基およびＣ７−１２アラルキル基からなる群から選ばれる少なくとも一つの置換基を有していてもよいフェニルオキシ基を表し、好ましくはハロゲン原子またはＣ１−１０アルコキシ基を表し、より好ましくはフッ素原子または２−エチルヘキシルオキシ基を表す。
【００７８】
式（ＩＩ−６）中のＬ３は、単結合、硫黄原子または−Ｃ（Ｒ２９）（Ｒ３０）−（前記式中、Ｒ２９およびＲ３０は、これらの炭素数合計が７以下であることを条件として、それぞれ独立に、水素原子またはＣ１−７アルキル基を表す。｝で示される２価の基を表す。−Ｃ（Ｒ２９）（Ｒ３０）−で示される２価の基としては、例えば、−ＣＨ２−、−ＣＨ（ＣＨ３）−、−ＣＨ（Ｃ２Ｈ５）−、−Ｃ（ＣＨ３）２−、−ＣＨ（ｎ−Ｃ３Ｈ７）−が挙げられる。Ｌ３は、好ましくは−ＣＨ２−または単結合であり、より好ましくは−ＣＨ２−である。
【００７９】
化合物（ＩＩ−６）としては、例えば、２，４，８，１０−テトラ−ｔ−ブチル−６−［（２−エチルヘキシル）オキシ］−１２Ｈ−ジベンゾ［ｄ，ｇ］［１，３，２］ジオキサホスホシン（以下「化合物（ＩＩ−６ａ）」と略称することがある）および２，４，８，１０−テトラ−ｔ−ブチル−６−フルオロ−１２−メチル−１２Ｈ−ジベンゾ［ｄ，ｇ］［１，３，２］ジオキサホスホシン（以下「化合物（ＩＩ−６ｂ）」と略称することがある）などが挙げられる。化合物（ＩＩ−６ａ）は「Adekastb(登録商標) HP-10」（アデカ社製）として、化合物（ＩＩ−６ｂ）は「Ethanox(登録商標) 398」（Ethyl Corporationから販売）として市販されている。化合物（ＩＩ−６）は、好ましくは化合物（ＩＩ−６ａ）および化合物（ＩＩ−６ｂ）からなる群から選ばれる少なくとも一つである。
【００８０】
他のリン系酸化防止剤は、好ましくは化合物（ＩＩ−１）〜化合物（ＩＩ−６）からなる群から選ばれる少なくとも一つであり、より好ましくは化合物（ＩＩ−１）であり、さらに好ましくはトリス（４−ｔ−ペンチルフェニル）ホスファイト、ビス（４−ｔ−ペンチルフェニル）−２，４−ジ−ｔ−ペンチルフェニルホスファイトおよびビス（２，４−ジ−ｔ−ペンチルフェニル）−４−ｔ−ペンチルフェニルホスファイトを含む混合物、化合物（ＩＩ−１ａ）、化合物（ＩＩ−１ｂ）並びにＴＮＰＰからなる群から選ばれる少なくとも一つであり、特に好ましくはトリス（４−ｔ−ペンチルフェニル）ホスファイト、ビス（４−ｔ−ペンチルフェニル）−２，４−ジ−ｔ−ペンチルフェニルホスファイトおよびビス（２，４−ジ−ｔ−ペンチルフェニル）−４−ｔ−ペンチルフェニルホスファイトを含む混合物、化合物（ＩＩ−１ａ）並びに化合物（ＩＩ−１ｂ）からなる群から選ばれる少なくとも一つであり、最も好ましくは化合物（ＩＩ−１ａ）である。
【００８１】
加工安定性の向上および変色の抑制の観点から、他のリン系酸化防止剤の量が、重量割合で、化合物（Ｉ）の量以上であることが好ましい。化合物（Ｉ）の量と他のリン系酸化防止剤の量との重量比（化合物（Ｉ）の量：他のリン系酸化防止剤の量）は、より好ましくは１：１〜１：１０、さらに好ましくは１：１〜１：５である。
【００８２】
＜式（ＩＩＩ）で示される化合物＞
本発明の安定剤組成物および有機材料組成物は、上記式（ＩＩＩ）で示される化合物を含む。化合物（ＩＩＩ）は、１種のみを使用してもよく、２種以上を併用してもよい。
【００８３】
式（ＩＩＩ）中のＲ３１およびＲ３２は、それぞれ独立に、水素原子またはメチル基を表し、好ましくはメチル基を表す。
式（ＩＩＩ）中のＲ３３は、Ｃ１−２０アルキル基またはＣ２−２０アルケニル基を表し、好ましくは式（ｉｉｉ−１）または式（ｉｉｉ−２）で示される基を表し、さらに好ましくは式（ｉｉｉ−１）で示される基を表す（下記式中、＊は結合位置を示す。）。
【００８４】
【化１１】
2019026736.tif 000012
【００８５】
化合物（ＩＩＩ）は、好ましくはトコフェロールおよびトコトリエノールからなる群から選ばれる少なくとも一つ（即ち、α−トコフェロール、β−トコフェロール、γ−トコフェロール、δ−トコフェロール、α−トコトリエノール、β−トコトリエノール、γ−トコトリエノールおよびδ−トコトリエノールからなる群から選ばれる少なくとも一つ）であり、より好ましくはトコフェロール（即ち、α−トコフェロール、β−トコフェロール、γ−トコフェロールおよびδ−トコフェロールからなる群から選ばれる少なくとも一つ）であり、さらに好ましくはα−トコフェロールである。
【００８６】
加工安定性の向上および変色の抑制の観点から、化合物（Ｉ）および他のリン系酸化防止剤の合計量と、化合物（ＩＩＩ）の量との重量比（化合物（Ｉ）および他のリン系酸化防止剤の合計量：化合物（ＩＩＩ）の量）は、１：０．０５〜１：０．２、好ましくは１：０．０５〜１：０．１７５、より好ましくは１：０．０５５〜１：０．１７５である。
【００８７】
＜有機材料＞
本発明の有機材料組成物は、有機材料を含む。有機材料は、１種のみを使用してもよく、２種以上を併用してもよい。有機材料としては、例えば、以下のものが挙げられる。
【００８８】
（１）ポリエチレン、例えば、高密度ポリエチレン（ＨＤ−ＰＥ）、低密度ポリエチレン（ＬＤ−ＰＥ）、直鎖状低密度ポリエチレン（ＬＬＤＰＥ）
（２）ポリプロピレン
（３）メチルペンテンポリマー
（４）ＥＥＡ（エチレン／アクリル酸エチル共重合）樹脂
（５）エチレン／酢酸ビニル共重合樹脂
（６）ポリスチレン類、例えば、ポリスチレン、ポリ（ｐ−メチルスチレン）、ポリ（α−メチルスチレン）
（７）ＡＳ（アクリロニトリル／スチレン共重合）樹脂
（８）ＡＢＳ（アクリロニトリル／ブタジエン／スチレン共重合）樹脂
（９）ＡＡＳ（特殊アクリルゴム／アクリロニトリル／スチレン共重合）樹脂
（１０）ＡＣＳ（アクリロニトリル／塩素化ポリエチレン／スチレン共重合）樹脂
（１１）塩素化ポリエチレン、ポリクロロプレン、塩素化ゴム
（１２）ポリ塩化ビニル、ポリ塩化ビニリデン
（１３）メタクリル樹脂
（１４）エチレン／ビニルアルコール共重合樹脂
（１５）フッ素樹脂
（１６）ポリアセタール
（１７）グラフト化ポリフェニレンエーテル樹脂およびポリフェニレンサルファイド樹脂
（１８）ポリウレタン
（１９）ポリアミド
（２０）ポリエステル、例えば、ポリエチレンテレフタレート、ポリブチレンテレフタレート
（２１）ポリカーボネート
（２２）ポリアクリレート
（２３）ポリスルホン、ポリエーテルエーテルケトン、ポリエーテルスルホン
（２４）芳香族ポリエステル樹脂
などの熱可塑性樹脂
【００８９】
（２５）エポキシ樹脂
（２６）ジアリルフタレートプリポリマー
（２７）シリコーン樹脂
（２８）不飽和ポリエステル樹脂
（２９）アクリル変性ベンゾグアナミン樹脂
（３０）ベンゾグアナミン／メラミン樹脂
（３１）ユリア樹脂
などの熱硬化性樹脂
【００９０】
（３２）ポリブタジエン
（３３）１，２−ポリブタジエン
（３４）ポリイソプレン
（３５）スチレン／ブタジエン共重合体
（３６）ブタジエン／アクリロニトリル共重合体
（３７）エチレン／プロピレン共重合体
（３８）シリコーンゴム
（３９）エピクロルヒドリンゴム
（４０）アクリルゴム
（４１）天然ゴム
【００９１】
（４２）塩素ゴム系塗料
（４３）ポリエステル樹脂塗料
（４４）ウレタン樹脂塗料
（４５）エポキシ樹脂塗料
（４６）アクリル樹脂塗料
（４７）ビニル樹脂塗料
（４８）アミノアルキド樹脂塗料
（４９）アルキド樹脂塗料
（５０）ニトロセルロース樹脂塗料
（５１）油性塗料
（５２）ワックス
（５３）潤滑油
【００９２】
有機材料は、好ましくは熱可塑性樹脂であり、より好ましくはポリオレフィン（例えば、ポリエチレン、ポリプロピレン）またはエンジニアリング樹脂（例えば、ポリアミド、ポリエステル、ポリカーボネート）である。
【００９３】
加工性の観点から、ポリオレフィンの温度２３０℃および荷重２１．１８Ｎでのメルトフローレート（ＭＦＲ）は、好ましくは０．１〜２００ｇ／１０分、より好ましく０．２〜１５０ｇ／１０分、さらに好ましくは０．５〜１００ｇ／１０分である。ＭＦＲはＪＩＳ  Ｋ６９２２−２に準じて測定することができる。
【００９４】
加工性の観点から、ポリエチレンの温度１９０℃および荷重２１．１８Ｎでのメルトフローレート（ＭＦＲ）は、好ましくは０．１〜１００ｇ／１０分、より好ましく０．２〜７５ｇ／１０分、さらに好ましくは０．５〜５０ｇ／１０分である。
【００９５】
ポリオレフィンは、単独重合体（例えば、プロピレン単独重合体、エチレン単独重合体）でもよく、共重合体（例えば、プロピレンとエチレンとの共重合体、プロピレンとエチレンとＣ４−８のα−オレフィンとの共重合体、エチレンとＣ４−８のα−オレフィンとの共重合体）でもよく、これらの混合物でもよい。Ｃ４−８のα−オレフィンとしては、例えば、１−ブテン、４−メチル−１−ペンテン、１−ヘキセン、１−オクテン等が挙げられる。また、エチレンとＣ４−８のα−オレフィンとの共重合体の中では、直鎖状低密度ポリエチレン（ＬＬＤＰＥ）が好ましい。
【００９６】
エンジニアリング樹脂であるポリアミドとしては、ポリマー鎖にアミド結合を有し、且つ加熱溶融できるものであればよい。ポリアミドとしては、例えば、ジアミン類とジカルボン酸類との縮合反応、アミノカルボン酸類の縮合反応、ラクタム類の開環重合などのいずれかの方法によって製造されたものでもよい。ポリアミドの代表例としては、ポリアミド６６、ポリアミド６９、ポリアミド６１０、ポリアミド６１２、ポリ−ビス（ｐ−アミノシクロヘキシル）メタンドデカミド、ポリアミド４６、ポリアミド６、ポリアミド１２、ポリアミド６６／６、ポリアミド６／１２が挙げられる。
【００９７】
エンジニアリング樹脂であるポリエステルとしては、ポリマー鎖にエステル結合を有し、且つ加熱溶融できるものであればよい。ポリエステルとしては、例えば、ジカルボン酸類とジヒドロキシ化合物との重縮合等によって得られるものが挙げられる。ポリエステルは、単独重合体または共重合体のいずれでよい。ポリエステルの代表例としては、ポリエチレンテレフタレート、ポリブチレンテレフタレートが挙げられる。
【００９８】
エンジニアリング樹脂であるポリカーボネートとしては、ポリマー鎖にカーボネート結合を有し、且つ加熱溶融できるものであればよい。ポリカーボネートとしては、例えば、溶媒、酸受容体および分子量調整剤の存在下、芳香族ヒドロキシ化合物またはこれと少量のポリヒドロキシ化合物に、ホスゲン、ジフェニルカーボネートのようなカーボネート前駆体を反応させることにより得られるものが挙げられる。ポリカーボネートは、単独重合体または共重合体のいずれでよく、直鎖状または分枝鎖状のいずれでもよい。
【００９９】
熱可塑性樹脂は、さらに好ましくはポリオレフィンであり、特に好ましくはポリエチレンまたはポリプロピレンであり、最も好ましくは直鎖状低密度ポリエチレン（ＬＬＤＰＥ）またはプロピレン単独重合体である。
【０１００】
＜添加剤＞
本発明の安定剤組成物および有機材料組成物は、本発明の効果（加工安定性の向上および変色の抑制）を阻害しない範囲で、上述の化合物（Ｉ）、他のリン系酸化防止剤、化合物（ＩＩＩ）および有機材料とは異なる他の添加剤を含んでいてもよい。他の添加剤は、１種のみを使用してもよく、２種以上を併用してもよい。以下、他の添加剤について、順に説明する。
【０１０１】
他の添加剤としては、例えば、中和剤、酸結合金属塩、フェノール系酸化防止剤、イオウ系酸化防止剤、紫外線吸収剤、光安定剤、金属不活性化剤、過酸化物スカベンジャー、ポリアミド安定剤、滑剤、造核剤、充填剤、帯電防止剤が挙げられる。これらはいずれも、１種のみを使用してもよく、２種以上を併用してもよい。なお、他の添加剤は、上記および下記の例示に限定されるものではない。
【０１０２】
中和剤としては、例えば、次のようなものが挙げられる：
ステアリン酸カルシウム、ステアリン酸亜鉛、ステアリン酸マグネシウム、ハイドロタルサイト（塩基性マグネシウム・アルミニウム・ヒドロキシ・カーボネート・ハイドレート）、メラミン、アミン、ポリアミド、ポリウレタンおよびそれらの混合物。
【０１０３】
本発明の有機材料組成物が中和剤を含む場合、中和剤の量は、有機材料１００重量部に対して、好ましくは０．００１〜０．２重量部、より好ましくは０．０１〜０．１重量部である。
【０１０４】
酸結合金属塩としては、例えば、ハイドロタルサイト類が挙げられる。ハイドロタルサイト類としては、例えば、次式：
Ｍ２＋１−ｘ・Ｍ３＋ｘ・（ＯＨ−）２・（Ａｎ−）ｘ／ｎ・ｐＨ２Ｏ
（式中、Ｍ２＋は、Ｍｇ、Ｃａ、Ｓｒ、Ｂａ、Ｚｎ、Ｐｂ、Ｓｎおよび／またはＮｉを表し、Ｍ３＋は、Ａｌ、ＢまたはＢｉを表し、ｎは、１〜４の値を表し、ｘは０〜０．５の値を表し、ｐは０〜２の値を表す。Ａｎ−は、価数ｎのアニオンを表す。）
で示されるものが挙げられる。
【０１０５】
Ａｎ−としては、例えば、ＯＨ−、Ｃｌ−、Ｂｒ−、Ｉ−、ＣｌＯ４−、ＨＣＯ３−、Ｃ６Ｈ５ＣＯＯ−、ＣＯ３２−、ＳＯ２−、−ＯＯＣＣＯＯ−、（ＣＨＯＨＣＯＯ）２２−、Ｃ２Ｈ４（ＣＯＯ）２２−、（ＣＨ２ＣＯＯ）２２−、ＣＨ３ＣＨＯＨＣＯＯ−、ＳｉＯ３２−、ＳｉＯ４４−、Ｆｅ（ＣＮ）６４−、ＢＯ３−、ＰＯ３３−、ＨＰＯ４２−が挙げられる。
【０１０６】
ハイドロタルサイト類の中で、次式：
Ｍｇ１−ｘＡｌｘ（ＯＨ）２（ＣＯ３）ｘ／２・ｐＨ２Ｏ
（式中、ｘおよびｐは、前記と同義である。）
で示されるものが好ましい。
【０１０７】
ハイドロタルサイト類は、天然物であっても、合成品であってもよく、またその結晶構造、結晶粒子径などを問わず使用することができる。
【０１０８】
さらに、特開平６−３２９８３０号公報に記載の超微細酸化亜鉛、特開平７−２７８１６４号公報に記載の無機化合物等も、酸結合金属塩として使用することができる。
【０１０９】
フェノール系酸化防止剤としては、例えば、次のようなものが挙げられる：
（１）アルキル化モノフェノール
２，６−ジ−ｔ−ブチル−４−メチルフェノール、２，４，６−トリ−ｔ−ブチルフェノール、２，６−ジ−ｔ−ブチルフェノール、２−ｔ−ブチル−４，６−ジメチルフェノール、２，６−ジ−ｔ−ブチル−４−エチルフェノール、２，６−ジ−ｔ−ブチル−４−ｎ−ブチルフェノール、２，６−ジ−ｔ−ブチル−４−イソブチルフェノール、２，６−ジシクロペンチル−４−メチルフェノール、２−（α−メチルシクロヘキシル）−４，６−ジメチルフェノール、２，６−ジオクダデシル−４−メチルフェノール、２，４，６−トリシクロヘキシルフェノール、２，６−ジ−ｔ−ブチル−４−メトキシメチルフェノール、２，６−ジ−ノニル−４−メチルフェノール、２，４−ジメチル−６−（１’−メチルウンデシル−１’−イル）フェノール、２，４−ジメチル−６−（１’−メチルヘプタデシル−１’−イル）フェノール、２，４−ジメチル−６−（１’−メチルトリデシル−１’−イル）フェノールおよびそれらの混合物。
【０１１０】
（２）アルキルチオメチルフェノール
２，４−ジオクチルチオメチル−６−ｔ−ブチルフェノール、２，４−ジオクチルチオメチル−６−メチルフェノール、２，４−ジオクチルチオメチル−６−エチルフェノール、２，６−ジドデシルチオメチル−４−ノニルフェノールおよびそれらの混合物。
【０１１１】
（３）ヒドロキノンおよびアルキル化ヒドロキノン
２，６−ジ−ｔ−ブチル−４−メトキシフェノール、２，５−ジ−ｔ−ブチルヒドロキノン、２，５−ジ−ｔ−アミルヒドロキノン、２，６−ジフェニル−４−オクタデシルオキシフェノール、２，６−ジ−ｔ−ブチルヒドロキノン、２，５−ジ−ｔ−ブチル−４−ヒドロキシアニソール、３，５−ジ−ｔ−ブチル−４−ヒドロキシフェニル  ステアレート、ビス（３，５−ジ−ｔ−ブチル−４−ヒドロキシフェニル）アジペートおよびそれらの混合物。
【０１１２】
（４）ヒドロキシル化チオジフェニルエーテル
２，２’−チオビス（６−ｔ−ブチルフェノール）、２，２’−チオビス（４−メチル−６−ｔ−ブチルフェノール）、２，２’−チオビス（４−オクチルフェノール）、４，４’−チオビス（３−メチル−６−ｔ−ブチルフェノール）、４，４’−チオビス（２−メチル−６−ｔ−ブチルフェノール）、４，４’−チオビス（３，６−ジ−ｔ−アミルフェノール）、４，４’−（２，６−ジメチル−４−ヒドロキシフェニル）ジスルフィド。
【０１１３】
（５）アルキリデンビスフェノールおよびその誘導体
２，２’−メチレンビス（４−メチル−６−ｔ−ブチルフェノール）、２，２’−メチレンビス（４−エチル−６−ｔ−ブチルフェノール）、２，２’−メチレンビス［４−メチル−６−（α−メチルシクロヘキシル）フェノール）］、２，２’−メチレンビス（４−メチル−６−シクロヘキシルフェノール）、２，２’−メチレンビス（４−メチル−６−ノニルフェノール）、２，２’−メチレンビス（４，６−ジ−ｔ−ブチルフェノール）、２，２’−エチリデンビス（４，６−ジ−ｔ−ブチルフェノール）、２，２’−エチリデンビス（４−イソブチル−６−ｔ−ブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（６−ｔ−ブチル−２−メチルフェノール）、４，４’−メチレンビス（２，６−ジ−ｔ−ブチルフェノール）、４，４’−ブチリデンビス（３−メチル−６−ｔ−ブチルフェノール）、１，１−ビス（４−ヒドロキシフェニル）シクロヘキサン、１，１−ビス（５−ｔ−ブチル−４−ヒドロキシ−２−メチルフェニル）ブタン、２，６−ビス（３−ｔ−ブチル−５−メチル−２−ヒドロキシベンジル）−４−メチルフェノール、１，１，３−トリス（５−ｔ−ブチル−４−ヒドロキシ−２−メチルフェニル）ブタン、１，１−ビス（５−ｔ−ブチル−４−ヒドロキシ−２−メチルフェニル）−３−ｎ−ドデシルメルカプトブタン、エチレングリコール  ビス［３，３−ビス−３’−ｔ−ブチル−４’−ヒドロキシフェニル）ブチレート］、ビス（３−ｔ−ブチル−４−ヒドロキシ−５−メチルフェニル）ジシクロペンタジエン、ビス［２−（３’−ｔ−ブチル−２’−ヒドロキシ−５’−メチルベンジル）−６−ｔ−ブチル−４−メチルフェニル］テレフタレート、１，１−ビス（３，５−ジメチル−２−ヒドロキシフェニル）ブタン、２，２−ビス（３，５−ジ−ｔ−ブチル−４−ヒドロキシフェニル）プロパン、２，２−ビス（５−ｔ−ブチル−４−ヒドロキシ−２−メチルフェニル）−４−ｎ−ドデシルメルカプトブタン、１，１，５，５−テトラ（５−ｔ−ブチル−４−ヒドロキシ−２−メチルフェニル）ペンタン、２−ｔ−ブチル−６−（３’−ｔ−ブチル−５’−メチル−２’−ヒドロキシベンジル）−４−メチルフェニル  アクリレート、２，４−ジ−ｔ−ペンチル−６−［１−（２−ヒドロキシ−３，５−ジ−ｔ−ペンチルフェニル）エチル］フェニル  アクリレートおよびそれらの混合物。
【０１１４】
（６）Ｏ−、Ｎ−およびＳ−ベンジル誘導体
３，５，３’，５’−テトラ−ｔ−ブチル−４，４’−ジヒドロキシジベンジルエーテル、オクタデシル−４−ヒドロキシ−３，５−ジメチルベンジルメルカプトアセテート、トリス（３，５−ジ−ｔ−ブチル−４−ヒドロキシベンジル）アミン、ビス（４−ｔ−ブチル−３−ヒドロキシ−２，６−ジメチルベンジル）ジチオテレフタレート、ビス（３，５−ジ−ｔ−ブチル−４−ヒドロキシベンジル）スルフィド、イソオクチル−３，５−ジ−ｔ−ブチル−４−ヒドロキシベンジルメルカプトアセテートおよびそれらの混合物。
【０１１５】
（７）ヒドロキシベンジル化マロネート誘導体
ジオクタデシル−２，２−ビス（３，５−ジ−ｔ−ブチル−２−ヒドロキシベンジル）マロネート、ジオクタデシル−２−（３−ｔ−ブチル−４−ヒドロキシ−５−メチルベンジル）マロネート、ジドデシルメルカプトエチル−２，２−ビス（３，５−ジ−ｔ−ブチル−４−ヒドロキシベンジル）マロネート、ビス［４−（１，１，３，３−テトラメチルブチル）フェニル］−２，２−ビス（３，５−ジ−ｔ−ブチル−４−ヒドロキシベンジル）マロネートおよびそれらの混合物。
【０１１６】
（８）芳香族ヒドロキシベンジル誘導体
１，３，５−トリメチル−２，４，６−トリス（３，５−ジ−ｔ−ブチル−４−ヒドロキシベンジル）ベンゼン、１，４−ビス（３，５−ジ−ｔ−ブチル−４−ヒドロキシベンジル）−２，３，５，６−テトラメチルベンゼン、２，４，６−トリス（３，５−ｔ−ブチル−４−ヒドロキシベンジル）フェノールおよびそれらの混合物。
【０１１７】
（９）トリアジン誘導体
２，４−ビス（ｎ−オクチルチオ）−６−（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルフェノキシ）−１，３，５−トリアジン、２，４，６−トリス（３，５−ジ−ｔ−ブチル−４−フェノキシ）−１，３，５−トリアジン、トリス（４−ｔ−ブチル−３−ヒドロキシ−２，６−ジメチルベンジル）イソシアヌレート、トリス（３，５−ジ−ｔ−ブチル−４−ヒドロキシベンジル）イソシアヌレート、２，４，６−トリス（３，５−ジ−ｔ−ブチル−４−ヒドロキシフェニルエチル）−１，３，５−トリアジン、２，４，６−トリス（３，５−ジ−ｔ−ブチル−４−ヒドロキシフェニルプロピル）−１，３，５−トリアジン、トリス（３，５−ジシクロヘキシル−４−ヒドロキシベンジル）イソシアヌレート、トリス［２−（３’，５’−ジ−ｔ−ブチル−４’−ヒドロキシシンナモイルオキシ）エチル］イソシアヌレートおよびそれらの混合物。
【０１１８】
（１０）ベンジルホスホネート誘導体
ジメチル−３，５−ジ−ｔ−ブチル−４−ヒドロキシベンジルホスホネート、ジエチル−３，５−ジ−ｔ−ブチル−４−ヒドロキシベンジルホスホネート、ジオクタデシル−３，５−ジ−ｔ−ブチル−４−ヒドロキシベンジルホスホネート、ジオクタデシル−５−ｔ−ブチル−４−ヒドロキシ−３−メチルベンジルホスホネート、３，５−ジ−ｔ−ブチル−４−ヒドロキシベンジルホスホン酸モノエステルのカルシウム塩およびそれらの混合物。
【０１１９】
（１１）アシルアミノフェノール誘導体
４−ヒドロキシラウリル酸アニリド、４−ヒドロキシステアリン酸アニリド、オクチル−Ｎ−（３，５−ジ−ｔ−ブチル−４−ヒドロキシフェニル）カルバメートおよびそれらの混合物。
【０１２０】
（１２）β−（３，５−ジ−ｔ−ブチル−４−ヒドロキシフェニル）プロピオン酸と以下の一価または多価アルコールとのエステル
メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物。
【０１２１】
（１３）β−（５−ｔ−ブチル−４−ヒドロキシ−３−メチルフェニル）プロピオン酸と以下の一価または多価アルコールとのエステル
メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物。
【０１２２】
（１４）β−（３，５−ジシクロヘキシル−４−ヒドロキシフェニル）プロピオン酸と以下の一価または多価アルコールとのエステル
メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物。
【０１２３】
（１５）３，５−ジ−ｔ−ブチル−４−ヒドロキシフェニル酢酸と以下の一価または多価アルコールとのエステル
メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンおよびそれらの混合物。
【０１２４】
（１６）β−（３，５−ジ−ｔ−ブチル−４−ヒドロキシフェニル）プロピオン酸のアミド
Ｎ，Ｎ’−ビス［３−（３’，５’−ジ−ｔ−ブチル−４’−ヒドロキシフェニル）プロピオニル］ヒドラジン、Ｎ，Ｎ’−ビス［３−（３’，５’−ジ−ｔ−ブチル−４’−ヒドロキシフェニル）プロピオニル］ヘキサメチレンジアミン、Ｎ，Ｎ’−ビス［３−（３’，５’−ジ−ｔ−ブチル−４’−ヒドロキシフェニル）プロピオニル］トリメチレンジアミンおよびそれらの混合物。
【０１２５】
イオウ系酸化防止剤としては、例えば、次のようなものが挙げられる：
ジラウリル  ３，３’−チオジプロピオネート、トリデシル  ３，３’−チオジプロピオネート、ジミリスチル  ３，３’−チオジプロピオネート、ジステアリル  ３，３’−チオジプロピオネート、ラウリル  ステアリル  ３，３’−チオジプロピオネート、ネオペンタンテトライルテトラキス（３−ラウリルチオプロピオネート）。
【０１２６】
紫外線吸収剤としては、例えば、次のようなものが挙げられる：
（１）サリシレート誘導体
フェニル  サリシレート、４−ｔ−ブチルフェニル  サリシレート、２，４−ジ−ｔ−ブチルフェニル  ３’，５’−ジ−ｔ−ブチル−４’−ヒドロキシベンゾエート、４−ｔ−オクチルフェニル  サリシレート、ビス（４−ｔ−ブチルベンゾイル）レゾルシノール、ベンゾイルレゾルシノール、ヘキサデシル  ３’，５’−ジ−ｔ−ブチル−４’−ヒドロキシベンゾエート、オクタデシル  ３’，５’−ジ−ｔ−ブチル−４’−ヒドロキシベンゾエート、２−メチル−４，６−ジ−ｔ−ブチルフェニル  ３’，５’−ジ−ｔ−ブチル−４’−ヒドロキシベンゾエートおよびそれらの混合物。
【０１２７】
（２）２−ヒドロキシベンゾフェノンおよびその誘導体
２−ヒドロキシベンゾフェノン、２，４−ジヒドロキシベンゾフェノン、２−ヒドロキシ−４−メトキシベンゾフェノン、２−ヒドロキシ−４−オクトキシベンゾフェノン、２，２’−ジヒドロキシ−４−メトキシベンゾフェノン、ビス（５−ベンゾイル−４−ヒドロキシ−２−メトキシフェニル）メタン、２，２’，４，４’−テトラヒドロキシベンゾフェノンおよびそれらの混合物。
【０１２８】
（３）２−（２’−ヒドロキシフェニル）ベンゾトリアゾールおよびその誘導体
２−（２’−ヒドロキシフェニル）ベンゾトリアゾール、２−（２−ヒドロキシ−５−メチルフェニル）ベンゾトリアゾール、２−（３’，５’−ジ−ｔ−ブチル−２’−ヒドロキシフェニル）ベンゾトリアゾール、２−（５’−ｔ−ブチル−２’−ヒドロキシフェニル）ベンゾトリアゾール、２−（２’−ヒドロキシ−５’−ｔ−オクチルフェニル）ベンゾトリアゾール、２−（３−ｔ−ブチル−２−ヒドロキシ−５−メチルフェニル）−５−クロロベンゾトリアゾール、２−（３’−ｓ−ブチル−２’−ヒドロキシ−５’−ｔ−ブチルフェニル）ベンゾトリアゾール、２−（２’−ヒドロキシ−４’−オクチルオキシフェニル）ベンゾトリアゾール、２−（３’，５’−ジ−ｔ−アミル−２’−ヒドロキシフェニル）ベンゾトリアゾール、２−［２’−ヒドロキシ−３’，５’−ビス（α，α−ジメチルベンジル）フェニル］−２Ｈ−ベンゾトリアゾール、２−［（３’−ｔ−ブチル−２’−ヒドロキシフェニル）−５’−（２−オクチルオキシカルボニルエチル）フェニル］−５−クロロベンゾトリアゾール、２−［３’−ｔ−ブチル−５’−［２−（２−エチルヘキシルオキシ）カルボニルエチル］−２’−ヒドロキシフェニル］−５−クロロベンゾトリアゾール、２−［３’−ｔ−ブチル−２’−ヒドロキシ−５’−（２−メトキシカルボニルエチル）フェニル］−５−クロロベンゾトリアゾール、２−［３’−ｔ−ブチル−２’−ヒドロキシ−５’−（２−メトキシカルボニルエチル）フェニル］ベンゾトリアゾール、２−［３’−ｔ−ブチル−２’−ヒドロキシ−５−（２−オクチルオキシカルボニルエチル）フェニル］ベンゾトリアゾール、２−［３’−ｔ−ブチル−２’−ヒドロキシ−５’−［２−（２−エチルヘキシルオキシ）カルボニルエチル］フェニル］ベンゾトリアゾール、２−［２−ヒドロキシ−３−（３，４，５，６−テトラヒドロフタルイミドメチル）−５−メチルフェニル］ベンゾトリアゾール、２−（３，５−ジ−ｔ−ブチル−２−ヒドロキシフェニル）−５−クロロベンゾトリアゾール、２−（３’−ドデシル−２’−ヒドロキシ−５’−メチルフェニル）ベンゾトリアゾールおよび２−［３’−ｔ−ブチル−２’−ヒドロキシ−５’−（２−イソオクチルオキシカルボニルエチル）フェニル］ベンゾトリアゾールの混合物、２，２’−メチレンビス［６−（２Ｈ−ベンゾトリアゾール−２−イル）−４−（１，１，３，３−テトラメチルブチル）フェノール、２，２’−メチレンビス［４−ｔ−ブチル−６−（２Ｈ−ベンゾトリアゾール−２−イル）フェノール］、ポリ（３〜１１）（エチレングリコール）と２−［３’−ｔ−ブチル−２’−ヒドロキシ−５’−（２−メトキシカルボニルエチル）フェニル］ベンゾトリアゾールとの縮合物、ポリ（３〜１１）（エチレングリコール）とメチル  ３−［３−（２Ｈ−ベンゾトリアゾール−２−イル）−５−ｔ−ブチル−４−ヒドロキシフェニル］プロピオネートとの縮合物、２−エチルヘキシル  ３−［３−ｔ−ブチル−５−（５−クロロ−２Ｈ−ベンゾトリアゾール−２−イル）−４−ヒドロキシフェニル］プロピオネート、オクチル  ３−［３−ｔ−ブチル−５−（５−クロロ−２Ｈ−ベンゾトリアゾール−２−イル）−４−ヒドロキシ��ェニル］プロピオネート、メチル  ３−［３−ｔ−ブチル−５−（５−クロロ−２Ｈ−ベンゾトリアゾール−２−イル）−４−ヒドロキシフェニル］プロピオネート、３−［３−ｔ−ブチル−５−（５−クロロ−２Ｈ−ベンゾトリアゾール−２−イル）−４−ヒドロキシフェニル］プロピオン酸およびそれらの混合物。
【０１２９】
光安定剤としては、例えば、次のようなものが挙げられる：
（１）ヒンダードアミン系光安定剤
ビス（２，２，６，６−テトラメチル−４−ピペリジル）セバケート、ビス（（２，２，６，６−テトラメチル−４−ピペリジル）スクシネート、ビス（１，２，２，６，６−ペンタメチル−４−ピペリジル）セバケート、ビス（Ｎ−オクトキシ−２，２，６，６−テトラメチル−４−ピペリジル）セバケート、ビス（Ｎ−ベンジルオキシ−２，２，６，６−テトラメチル−４−ピペリジル）セバケート、ビス（Ｎ−シクロヘキシルオキシ−２，２，６，６−テトラメチル−４−ピペリジル）セバケート、ビス（１，２，２，６，６−ペンタメチル−４−ピペリジル）２−（３，５−ジ−ｔ−ブチル−４−ヒドロキシベンジル）−２−ブチルマロネート、ビス（１−アクリロイル−２，２，６，６−テトラメチル−４−ピペリジル）２，２−ビス（３，５−ジ−ｔ−ブチル−４−ヒドロキシベンジル）−２−ブチルマロネート、ビス（１，２，２，６，６−ペンタメチル−４−ピペリジル  デカンジオエート、  ２，２，６，６−テトラメチル−４−ピペリジル  メタクリレート、４−［３−（３，５−ジ−ｔ−ブチル−４−ヒドロキシフェニル）プロピオニルオキシ］−１−［２−（３−（３，５−ジ−ｔ−ブチル−４−ヒドロキシフェニル）プロピオニルオキシ）エチル］−２，２，６，６−テトラメチルピペリジン、２−メチル−２−（２，２，６，６−テトラメチル−４−ピペリジル）アミノ−Ｎ−（２，２，６，６−テトラメチル−４−ピペリジル）プロピオンアミド、テトラキス（２，２，６，６−テトラメチル−４−ピペリジル）１，２，３，４−ブタンテトラカルボキシレート、テトラキス（１，２，２，６，６−ペンタメチル−４−ピペリジル）１，２，３，４−ブタンテトラカルボキシレート、１，２，３，４−ブタンテトラカルボン酸と１，２，２，６，６−ペンタメチル−４−ピペリジノールおよび１−トリデカノールとの混合エステル化物、１，２，３，４−ブタンテトラカルボン酸と２，２，６，６−テトラメチル−４−ピペリジノールおよび１−トリデカノールとの混合エステル化物、１，２，３，４−ブタンテトラカルボン酸と１，２，２，６，６−ペンタメチル−４−ピペリジノールおよび３，９−ビス（２−ヒドロキシ−１，１−ジメチルエチル）−２，４，８，１０−テトラオキサスピロ［５・５］ウンデカンとの混合エステル化物、１，２，３，４−ブタンテトラカルボン酸と２，２，６，６−テトラメチル−４−ピペリジノールおよび３，９−ビス（２−ヒドロキシ−１，１−ジメチルエチル）−２，４，８，１０−テトラオキサスピロ［５・５］ウンデカンとの混合エステル化物、ジメチル  サクシネートと１−（２−ヒドロキシエチル）−４−ヒドロキシ−２，２，６，６−テトラメチルピペリジンとの重縮合物、ポリ［（６−モルホリノ−１，３，５−トリアジン−２，４−ジイル）（（２，２，６，６−テトラメチル−４−ピペリジル）イミノ）ヘキサメチレン（（２，２，６，６−テトラメチル−４−ピペリジル）イミノ）］、ポリ［（６−（１，１，３，３−テトラメチルブチル）イミノ−１，３，５−トリアジン−２，４−ジイル（（２，２，６，６−テトラメチル−４−ピペリジル）イミノ）ヘキサメチレン（（２，２，６，６−テトラメチル−４−ピペリジル）イミノ）���、Ｎ，Ｎ’−ビス（２，２，６，６−テトラメチル−４−ピペリジル）ヘキサメチレンジアミンと１，２−ジブロモエタンとの重縮合物、Ｎ，Ｎ’，４，７−テトラキス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０  ジアミン、Ｎ，Ｎ’，４−トリス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０−ジアミン、Ｎ，Ｎ’，４，７−テトラキス［４，６−ビス（Ｎ−ブチル−Ｎ−（１，２，２，６，６−ペンタメチル−４−ピペリジル）アミノ）−１，３，５−トリアジン−２−イル］−４，７−ジアザデカン−１，１０−ジアミン、  Ｎ，Ｎ’，４−トリス［４，６−ビス（Ｎ−ブチル−Ｎ−（１，２，２，６，６−ペンタメチル−４−ピペリジル）アミノ）−１，３，５−トリアジン−２−イル］−４，７−ジアザデカン−１，１０−ジアミンおよびそれらの混合物。
【０１３０】
（２）アクリレート系光安定剤
エチル  α−シアノ−β，β−ジフェニルアクリレート、イソオクチル  α−シアノ−β，β−ジフェニルアクリレート、メチル  α−カルボメトキシシンナメート、メチル  α−シアノ−β−メチル−ｐ−メトキシシンナメート、ブチルα−シアノ−β−メチル−ｐ−メトキシシンナメート、メチル  α−カルボメトキシ−ｐ−メトキシシンナメートおよびＮ−（β−カルボメトキシ−β−シアノビニル）−２−メチルインドリンおよびそれらの混合物。
【０１３１】
（３）ニッケル系光安定剤
２，２’−チオビス−［４−（１，１，３，３−テトラメチルブチル）フェノール］のニッケル錯体、ニッケルジブチルジチオカルバメート、モノアルキルエステルのニッケル塩、ケトキシムのニッケル錯体およびそれらの混合物。
【０１３２】
（４）オキサミド系光安定剤
４，４’−ジオクチルオキシオキサニリド、２，２’−ジエトキシオキサニリド、２，２’−ジオクチルオキシ−５，５’−ジ−ｔ−ブチルアニリド、２，２’−ジドデシルオキシ−５，５’−ジ−ｔ−ブチルアニリド、２−エトキシ−２’−エチルオキサニリド、Ｎ，Ｎ’−ビス（３−ジメチルアミノプロピル）オキサミド、２−エトキシ−５−ｔ−ブチル−２’−エトキシアニリド、２−エトキシ−５，４’−ジ−ｔ−ブチル−２’−エチルオキサニリドおよびそれらの混合物。
【０１３３】
（５）２−（２−ヒドロキシフェニル）−１，３，５−トリアジン系光安定剤
２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−［２，４−ジヒドロキシフェニル−４，６−ビス（２，４−ジメチルフェニル］−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチルフェニル）−１，３，５−トリアジン、２−［２−ヒドロキシ−４−（２−ヒドロキシ−３−オクチルオキシプロポキシ）フェニル］−４，６−ビス（２，４−ジメチルフェニル）−１，３，５−トリアジンおよびそれらの混合物。
【０１３４】
金属不活性化剤としては、例えば、次のようなものが挙げられる：
Ｎ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−ｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ビス（サリチロイル）オキサリルジヒドラジド、Ｎ，Ｎ’−ビス（サリチロイル）チオプロピオニルジヒドラジドおよびそれらの混合物。
【０１３５】
過酸化物スカベンジャーとしては、例えば、次のようなものが挙げられる：
β−チオジプロピオン酸のエステル、メルカプトベンゾイミダゾール、２−メルカプトベンゾイミダゾールの亜鉛塩、ジブチルジチオカルバミン酸の亜鉛塩、ジオクタデシルジスルフィド、ペンタエリスリトール  テトラキス（β−ドデシルメルカプト）プロピオネートおよびそれらの混合物。
【０１３６】
ポリアミド安定剤としては、例えば、ヨウ化物またはリン化合物の銅または２価のマンガン塩およびそれらの混合物が挙げられる。
【０１３７】
滑剤としては、例えば、次のようなものが挙げられる：
パラフィン、ワックスなどの脂肪族炭化水素、Ｃ８−２２脂肪族酸、Ｃ８−２２脂肪族酸金属（Ａｌ、Ｃａ、Ｍｇ、Ｚｎ）塩、Ｃ８−２２脂肪族アルコール、ポリグリコール、Ｃ４−２２脂肪酸とＣ４−１８脂肪族１価アルコールとのエステル、Ｃ８−２２脂肪族アマイド、シリコーン油、ロジン誘導体。
【０１３８】
造核剤としては、例えば、次のようなものが挙げられる：
ナトリウム  ２，２’−メチレンビス（４，６−ジ−ｔ−ブチルフェニル）ホスフェート、［リン酸−２，２’−メチレンビス（４，６−ジ−ｔ−ブチルフェニル）］ジヒドロオキシアルミニウム、ビス［リン酸−２，２’−メチレンビス（４，６−ジ−ｔ−ブチルフェニル）］ヒドロオキシアルミニウム、トリス［リン酸−２，２’−メチレンビス（４，６−ジ−ｔ−ブチルフェニル）］アルミニウム、ナトリウム  ビス（４−ｔ−ブチルフェニル）ホスフェート、安息香酸ナトリウムなどの安息香酸金属塩、ｐ−ｔ−ブチル安息香酸アルミニウム、１，３：２，４−ビス（Ｏ−ベンジリデン）ソルビトール、１，３：２，４−ビス（Ｏ−メチルベンジリデン）ソルビトール、１，３：２，４−ビス（Ｏ−エチルベンジリデン）ソルビトール、１，３−Ｏ−３，４−ジメチルベンジリデン−２，４−Ｏ−ベンジリデンソルビトール、１，３−Ｏ−ベンジリデン−２，４−Ｏ−３，４−ジメチルベンジリデンソルビトール、１，３：２，４−ビス（Ｏ−３，４−ジメチルベンジリデン）ソルビトール、１，３−Ｏ−ｐ−クロロベンジリデン−２，４−Ｏ−３，４−ジメチルベンジリデンソルビトール、１，３−Ｏ−３，４−ジメチルベンジリデン−２，４−Ｏ−ｐ−クロロベンジリデンソルビトール、１，３：２，４−ビス（Ｏ−ｐ−クロロベンジリデン）ソルビトールおよびそれらの混合物。
【０１３９】
充填剤としては、例えば、次のようなものが挙げられる：
炭酸カルシウム、珪酸塩、ガラス繊維、アスベスト、タルク、カオリン、マイカ、硫酸バリウム、カーボンブラック、カーボンファイバー、ゼオライトおよびそれらの混合物。
【０１４０】
帯電防止剤としては、例えば、カチオン界面活性剤、アニオン界面活性剤、ノニオン界面活性剤、両性界面活性剤、アルカノールアミン等が挙げられる。カチオン界面活性剤としては、例えば、４級アンモニウム塩型のカチオン界面活性剤、アミン塩（第１級アミン塩、第２級アミン塩、第３級アミン塩、第４級アミン塩）、ピリジン誘導体等が挙げられる。アニオン界面活性剤としては、例えば、リン酸アルキル型のアニオン界面活性剤、硫酸化油、石鹸、硫酸化エステル油、硫酸化アミド油、オレフィンの硫酸化エステル塩類、脂肪アルコール硫酸エステル塩類、アルキル硫酸エステル塩、脂肪酸エチルスルホン酸塩、アルキルナフタレンスルホン酸塩、アルキルベンゼンスルホン酸塩、琥珀酸エステルスルホン酸塩、燐酸エステル塩等が挙げられる。ノニオン界面活性剤としては、例えば、多価アルコールと脂肪酸との部分エステル、脂肪アルコールのエチレンオキサイド付加物、脂肪酸のエチレンオキサイド付加物、脂肪アミンまたは脂肪酸アミドのエチレンオキサイド付加物、アルキルフェノールのエチレンオキサイド付加物、多価アルコールと脂肪酸との部分エステルのエチレンオキサイド付加物、ポリエチレングリコール等が挙げられる。両性界面活性剤としては、例えば、ベタイン型の両性界面活性剤、カルボン酸誘導体、イミダゾリン誘導体等が挙げられる。アルカノールアミンは、トリアルカノールアミン、ジアルカノールアミンおよびモノアルカノールアミンのいずれでもよい。トリアルカノールアミンとしては、例えば、トリエタノールアミン、トリプロパノールアミン、トリイソプロパノールアミン等が挙げられる。ジアルカノールアミンとしては、例えば、ジエタノールアミン、ジプロパノールアミン、ジイソプロパノールアミン、テトラエタノールエチレンジアミン、テトライソプロパノールエチレンジアミン等が挙げられる。モノアルカノールアミンとしては、例えば、ジブチルイソプロパノールアミン等が挙げられる。
【０１４１】
＜安定剤組成物＞
本発明の安定剤組成物は、化合物（Ｉ）、他のリン系酸化防止剤および化合物（ＩＩＩ）を含む。本発明の安定剤組成物は、必要に応じて他の添加剤を含んでいてもよい。安定剤組成物中における他のリン系酸化防止剤の量、および化合物（Ｉ）の量と他のリン系酸化防止剤の量との重量比は、上述した通りである。また、安定剤組成物中における化合物（Ｉ）および他のリン系酸化防止剤の合計量と、化合物（ＩＩＩ）の量との重量比は、上述した通りである。
【０１４２】
本発明の安定剤組成物は、化合物（Ｉ）、他のリン系酸化防止剤および化合物（ＩＩＩ）、並びに必要に応じて他の添加剤を混合することによって製造することができる。混合の方法に特に限定はなく、公知の装置を使用して、上述の成分を混合すればよい。混合は、乾式混合および湿式混合のいずれでもよい。
【０１４３】
造粒法を利用することによって、造粒物の形状である安定剤組成物を製造してもよい。造粒法に特に限定はなく、その例示として、圧縮造粒法、押出造粒法、撹拌造粒法、転動造粒法、噴霧造粒法、流動層造粒法が挙げられる。また、造粒法に使用する装置に特に限定はなく、その例示として、圧縮造粒機、押出造粒機、撹拌造粒機、転動造粒機、噴霧造粒機、流動層造粒機が挙げられる。造粒は、乾式造粒および湿式造粒（バインダー等を使用する造粒）のいずれでもよい。
【０１４４】
＜有機材料組成物＞
本発明の有機材料組成物は、有機材料および上述の安定剤組成物（即ち、化合物（Ｉ）、他のリン系酸化防止剤および化合物（ＩＩＩ））を含む。本発明の有機材料組成物は、必要に応じて他の添加剤を含んでいてもよい。有機材料組成物中における他のリン系酸化防止剤の量、および化合物（Ｉ）の量と他のリン系酸化防止剤の量との重量比は、上述した通りである。また、有機材料組成物中における化合物（Ｉ）および他のリン系酸化防止剤の合計量と、化合物（ＩＩＩ）の量との重量比は、上述した通りである。
【０１４５】
加工安定性の向上および変色の抑制の観点から、有機材料組成物中における化合物（ＩＩＩ）の量は、有機材料１００重量部に対して、好ましくは０．００５〜０．０２重量部、より好ましくは０．００５〜０．０１８重量部、さらに好ましくは０．００５〜０．０１５重量部である。
【０１４６】
本発明の有機材料組成物は、有機材料と、予め製造された安定剤組成物と、必要に応じて他の添加剤とを混合することによって製造してもよく、有機材料と、化合物（Ｉ）と、他のリン系酸化防止剤と、化合物（ＩＩＩ）と、必要に応じて他の添加剤とを混合することによって製造してもよい。混合の方法に特に限定はなく、公知の装置を使用して、上述の成分を混合すればよい。混合は、乾式混合および湿式混合のいずれでもよい。「予め製造された安定剤組成物および必要に応じて他の添加剤」および「有機材料、化合物（Ｉ）、他のリン系酸化防止剤、化合物（ＩＩＩ）および必要に応じて他の添加剤」を、以下では、まとめて「本発明の安定剤組成物等」と略称する。
【０１４７】
有機材料が固体ポリマーである場合は、（１）固体ポリマーおよび本発明の安定剤組成物等を直接ドライブレンドしてもよく、（２）まず少量の固体ポリマーおよび本発明の安定剤組成物等を混練してマスターバッチを形成し、次いでこのマスターバッチおよび固体ポリマーをドライブレンドしてもよい。有機材料が液状ポリマーである場合、重合中あるいは重合後のポリマー溶液に、本発明の安定剤組成物等の溶液または分散液を添加してもよい。
【０１４８】
有機材料が潤滑油などの液状である場合は、（１）本発明の安定剤組成物等を液状の有機材料に直接添加してもよく、（２）本発明の安定剤組成物等を溶媒に溶解または分散させて、溶液または分散液を調製し、得られた溶液または分散液を液状の有機材料に添加してもよい。
【実施例】
【０１４９】
以下、実施例を挙げて本発明をより具体的に説明するが、本発明は以下の実施例によって制限を受けるものではなく、上記・下記の趣旨に適合し得る範囲で適当に変更を加えて実施することも勿論可能であり、それらはいずれも本発明の技術的範囲に包含される。なお、以下の実施例および比較例において、特段の記載が無い限り、「部」は「重量部」を意味する。
【０１５０】
＜成分＞
実施例および比較例で使用した成分を以下に記載する。
（１）安定剤
（１−１）リン系酸化防止剤
化合物（Ｉａ）：住友化学社製「SUMILIZER(登録商標) GP」
化合物（ＩＩ−１ａ）：ＢＡＳＦ社製「Irgafos(登録商標) 168」
（１−２）フェノール系酸化防止剤
フェノール系酸化防止剤１：ＢＡＳＦ社製「Irganox(登録商標) 1076」
フェノール系酸化防止剤２：ＢＡＳＦ社製「Irganox(登録商標) 1010」
（１−３）他の安定剤
α−トコフェロール：ＢＡＳＦ社製「Irganox(登録商標) E201」
【０１５１】
（２）中和剤
ステアリン酸カルシウム
【０１５２】
（３）有機材料
ＬＬＤＰＥ：住友化学社製の直鎖状低密度ポリエチレン（温度１９０℃および荷重２１．１８Ｎでのメルトフローレート（ＭＦＲ）：２．０ｇ／１０分）
ＰＰ：住友化学社製のプロピレン単独重合体（温度２３０℃および荷重２１．１８Ｎでのメルトフローレート（ＭＦＲ）：３．０ｇ／１０分）
【０１５３】
実施例１〜５および比較例１〜７
（１）ペレット（有機材料組成物）の製造
ＬＬＤＰＥ（１００部）、ステアリン酸カルシウム（０．０５部）、並びに表１に示す種類および量の安定剤をドライブレンドし、得られた混合物を、シリンダー径３０ｍｍの単軸押出機（ＶＳ３０−２８型押出機、田辺プラスチックス社製）を用いて、空気雰囲気下、温度１９０℃およびスクリュー回転数８０ｒｐｍの条件で混練して、ペレット１を得た。得られたペレット１を、前記単軸押出機を用いて、空気雰囲気下、温度２８０℃およびスクリュー回転数７０ｒｐｍの条件で混練してペレットを得る作業を５回繰り返し、ペレット２を得た。
【０１５４】
（２）加工安定性の評価
メルトインデクサ（型式Ｌ２４６−３５３７、株式会社テクノ・セブン社製）を用いて、温度１９０℃および荷重２１．１８Ｎでのペレット１のメルトフローレート（ＭＦＲ１）およびペレット２のメルトフローレート（ＭＦＲ２）を測定し、ＭＦＲ２／ＭＦＲ１比を算出した。直鎖状低密度ポリエチレン（ＬＬＤＰＥ）は、熱による加工によって架橋が進行し、そのＭＦＲが低下する。そのため、ＬＬＤＰＥを含む有機材料組成物は、ＭＦＲ２／ＭＦＲ１比が大きいほど、その加工安定性は良好である。得られたＭＦＲ２／ＭＦＲ１比に基づき、下記基準で加工安定性を評価した。結果を表１に示す。
加工安定性（ＭＦＲ２／ＭＦＲ１比）の評価基準
◎：０．７０以上
○：０．６５以上０．７０未満
△：０．６１以上０．６５未満
×：０．６１未満
【０１５５】
（３）変色の評価
プレス機（関西ロール社製「ＰＥＷ−５０４０」）を温度２００℃の条件で用いて、得られたペレット２から厚さ１ｍｍのシートを得た。得られたシートのイエローインデックス（ＹＩ）を、色差計（ミノルタ社製「ＣＭ−３５００ｄ」）を用いて測定した。ＹＩが小さいほど、変色が抑制されている。得られたＹＩに基づき、下記基準で変色を評価した。結果を表１に示す。
変色（ＹＩ）の評価基準
○：０．６０以上１．１０未満
△：１．１０以上１．３０未満
×：１．３０以上
【０１５６】
【表１】
2019026736.tif 000013
【０１５７】
実施例６〜８および比較例８〜１０
（１）ペレット（有機材料組成物）の製造
ＰＰ（１００部）、ステアリン酸カルシウム（０．０５部）、並びに表２に示す種類および量の安定剤をドライブレンドし、得られた混合物を、シリンダー径３０ｍｍの単軸押出機（ＶＳ３０−２８型押出機、田辺プラスチックス社製）を用いて、空気雰囲気下、温度２３０℃およびスクリュー回転数８０ｒｐｍの条件で混練して、ペレット１を得た。得られたペレット１を、前記単軸押出機を用いて、空気雰囲気下、温度２８０℃およびスクリュー回転数７０ｒｐｍで混練してペレットを得る作業を５回繰り返し、ペレット２を得た。
【０１５８】
（２）加工安定性の評価
メルトインデクサ（型式Ｌ２４６−３５３７、株式会社テクノ・セブン社製）を用いて、２３０℃および荷重２１．１８Ｎでのペレット１のメルトフローレート（ＭＦＲ１）およびペレット２のメルトフローレート（ＭＦＲ２）を測定し、ＭＦＲ２／ＭＦＲ１比を算出した。プロピレン単独重合体（ＰＰ）は、熱による加工によって分解が進行し、そのＭＦＲが増大する。そのため、ＰＰを含む有機材料組成物は、ＭＦＲ２／ＭＦＲ１比が小さいほど、その加工安定性は良好である。得られたＭＦＲ２／ＭＦＲ１比に基づき、下記基準で加工安定性を評価した。結果を表２に示す。
加工安定性（ＭＦＲ２／ＭＦＲ１比）の評価基準
◎：２．３０未満
○：２．３０以上２．６０未満
△：２．６０以上３．００未満
×：３．００以上
【０１５９】
（３）変色の評価
プレス機（関西ロール社製「ＰＥＷ−５０４０」）を温度２１０℃の条件で用いて、得られたペレット２から厚さ１ｍｍのシートを得た。得られたシートのイエローインデックス（ＹＩ）を、色差計（ミノルタ社製「ＣＭ−３５００ｄ」）を用いて測定した。ＹＩが小さいほど、変色が抑制されている。得られたＹＩに基づき、下記基準で変色を評価した。結果を表２に示す。
変色（ＹＩ）の評価基準
○：３．４０未満
△：３．４０以上３．５０未満
×：３．５０以上
【０１６０】
【表２】
2019026736.tif 000014
【産業上の利用可能性】
【０１６１】
本発明の安定剤組成物は、有機材料のための安定剤として有用である。